(57)【要約】      （修正有）【課題】耐摩耗性、耐キズ性に優れ、電気特性が良好であり、画像不良を抑制できる電子写真感光体、電子写真感光体の製造方法、プロセスカートリッジおよび電子写真装置を提供する。【解決手段】電子写真感光体の表面層が、フッ素原子を含む樹脂粒子と、重合性官能基を２つ以上有する電荷輸送性化合物と、一般式（１）で示される化合物と、フッ化アルキル基を有し、特定のビニル構造を有する樹脂とを含有する組成物の共重合物を含有し、電荷輸送性化合物が有する重合性官能基が、アクリロイルオキシ基およびメタクリロイルオキシ基から選択され、組成物中の、一般式（１）で示される化合物の含有量が、０．１０質量％以上である。2020046575.tif 000043（一般式（１）中、Ｒ１は、水素原子またはメチル基を示す。Ｒ２は、炭素原子数３以上６以下のアルキル基を示す。）【選択図】なし【特許請求の範囲】
【請求項１】
支持体と、感光層と、を有する電子写真感光体であって、
該電子写真感光体の表面層が、
フッ素原子を含む樹脂粒子と、
重合性官能基を２つ以上有する電荷輸送性化合物と、
下記一般式（１）で示される化合物と、
【化１】
2020046575.tif 000036
（一般式（１）中、Ｒ１は、水素原子またはメチル基を示す。Ｒ２は、炭素原子数３以上６以下のアルキル基を示す。）
下記一般式（２）で示される構造および下記一般式（３）で示される構造を有する樹脂と、
【化２】
2020046575.tif 000037
（一般式（２）中、Ｒ１１は、水素原子またはメチル基を示す。Ｒ１２は炭素原子数１以上４以下のアルキレン基を示す。ａは、３〜５のいずれかの整数である。）
【化３】
2020046575.tif 000038
（一般式（３）中、Ｒ１１１は、水素原子またはメチル基を示す。Ｒ１１２は、炭素原子数１以上９以下のアルキル基を示す。）
を含有する組成物の共重合物を含有し、
前記電荷輸送性化合物が有する前記重合性官能基が、アクリロイルオキシ基およびメタクリロイルオキシ基から選択され、
前記組成物中の、前記一般式（１）で示される化合物の含有量が、０．１０質量％以上であることを特徴とする電子写真感光体。
【請求項２】
前記組成物中の、前記電荷輸送性化合物の含有量が、５８．０質量％以上９９．０質量％以下であることを特徴とする請求項１に記載の電子写真感光体。
【請求項３】
前記組成物が、さらにシロキサン変性アクリル樹脂を含有し、前記組成物中の、前記シロキサン変性アクリル樹脂の含有量が、０．１０質量％以上であることを特徴とする請求項１に記載の電子写真感光体。
【請求項４】
前記組成物中の、前記一般式（１）で示される化合物の含有量が、０．１０質量％以上１０．０質量％以下であることを特徴とする請求項１〜３のいずれか１項に記載の電子写真感光体。
【請求項５】
前記一般式（１）中、Ｒ２が、炭素原子数３のアルキル基であることを特徴とする請求項１〜４のいずれか１項に記載の電子写真感光体。
【請求項６】
前記一般式（１）中、Ｒ２が、ｎ−プロピル基であることを特徴とする請求項１〜５のいずれか１項に記載の電子写真感光体。
【請求項７】
前記組成物が、さらに下記一般式（６）で示される化合物を含有することを特徴とする請求項１〜６のいずれか１項に記載の電子写真感光体。
【化４】
2020046575.tif 000039
（一般式（６）中、Ｒ１１１１は、水素原子またはメチル基を示す。）
【請求項８】
電子写真感光体の製造方法であって、
フッ素原子を含む樹脂粒子と、
重合性官能基を２つ以上有する電荷輸送性化合物と、
下記一般式（１）で示される化合物と、
【化５】
2020046575.tif 000040
（一般式（１）中、Ｒ１は、水素原子またはメチル基を示す。Ｒ２は、炭素原子数３以上６以下のアルキル基を示す。）
下記一般式（２）で示される構造および下記一般式（３）で示される構造を有する樹脂と、
【化６】
2020046575.tif 000041
（一般式（２）中、Ｒ１１は、水素原子またはメチル基を示す。Ｒ１２は炭素原子数１以上４以下のアルキレン基を示す。ａは、３〜５のいずれかの整数である。）
【化７】
2020046575.tif 000042
（一般式（３）中、Ｒ１１１は、水素原子またはメチル基を示す。Ｒ１１２は、炭素原子数１以上９以下のアルキル基を示す。）
を含有する組成物の共重合物を含有し、
前記電荷輸送性化合物が有する前記重合性官能基が、アクリロイルオキシ基およびメタクリロイルオキシ基から選択され、
前記組成物中の、前記一般式（１）で示される化合物の含有量が、０．１０質量％以上である表面層用塗布液を調製する工程、
該表面層用塗布液の塗膜を形成する工程、ならびに、
該塗膜を硬化させることによって前記電子写真感光体の表面層を形成する工程と
を有することを特徴とする電子写真感光体の製造方法。
【請求項９】
請求項１〜７のいずれか１項に記載の電子写真感光体と、帯電手段、現像手段、転写手段およびクリーニング手段からなる群より選択される少なくとも１つの手段とを一体に支持し、電子写真装置本体に着脱自在であることを特徴とするプロセスカートリッジ。
【請求項１０】
請求項１〜７のいずれか１項に記載の電子写真感光体、帯電手段、露光手段、現像手段および転写手段を有することを特徴とする電子写真装置。
【発明の詳細な説明】
【技術分野】
【０００１】
本発明は、電子写真感光体、その製造方法ならびに、電子写真感光体を有するプロセスカートリッジおよび電子写真装置に関する。
【背景技術】
【０００２】
近年、有機電子写真感光体（以下、単に「電子写真感光体」と称する。）の耐久性を高めるため、最表面の層（以下、「表面層」と称する。）に硬化性樹脂を用いることが行われている。
【０００３】
特許文献１には、表面の滑り性や画像流れを改善するために、重合性官能基を有する電荷輸送性化合物から得られる硬化性樹脂に、撥水性および／または潤滑性を有する粒子および分散剤を含有させる技術が開示されている。
特許文献２には、フッ素原子を含む樹脂粒子の分散性を改良するために、特定の分散剤を用いる技術が開示されている。
特許文献３には、フッ素原子を含む樹脂粒子および特定の分散剤から得られる分散液を、硬化性樹脂からなる表面層に適用した例が記載されている。
【先行技術文献】
【特許文献】
【０００４】
【特許文献１】特開２００５−０４３８１８号公報
【特許文献２】国際公開第２００８／０５３９０４号
【特許文献３】特開２０１８−０７７４５０号公報
【発明の概要】
【発明が解決しようとする課題】
【０００５】
しかしながら、特許文献１〜３に記載の電子写真感光体では、電気特性の変動や、表面の潤滑性が十分満足なものではない場合があった。
【０００６】
本発明の目的は、支持体および該支持体上に形成された感光層を有する電子写真感光体において、耐摩耗性、耐キズ性に優れ、電気特性が良好であり、画像不良を抑制できる電子写真感光体および、その製造方法を提供することにある。また、本発明の別の目的は、電子写真感光体を有するプロセスカートリッジおよび電子写真装置を提供することにある。
【課題を解決するための手段】
【０００７】
上記の目的は以下の本発明によって達成される。即ち、本発明に係る電子写真感光体は、支持体と、感光層と、を有する電子写真感光体であって、該電子写真感光体の表面層が、フッ素原子を含む樹脂粒子と、重合性官能基を２つ以上有する電荷輸送性化合物と、下記一般式（１）で示される化合物と、
【化１】
2020046575.tif 000002
（上記一般式（１）中、Ｒ１は、水素原子またはメチル基を示す。Ｒ２は、炭素原子数３以上６以下のアルキル基を示す。）
下記一般式（２）で示される構造および下記一般式（３）で示される構造を有する樹脂と、
【化２】
2020046575.tif 000003
（上記一般式（２）中、Ｒ１１は、水素原子またはメチル基を示す。Ｒ１２は炭素原子数１以上４以下のアルキレン基を示す。ａは、３〜５のいずれかの整数である。）
【化３】
2020046575.tif 000004
（上記一般式（３）中、Ｒ１１１は、水素原子またはメチル基を示す。Ｒ１１２は、炭素原子数１以上９以下のアルキル基を示す。）
を含有する組成物の共重合物を含有し、電荷輸送性化合物が有する重合性官能基が、アクリロイルオキシ基およびメタクリロイルオキシ基から選択され、上記組成物中の、一般式（１）で示される化合物の含有量が、０．１０質量％以上であることを特徴とする。
【０００８】
また、本発明は、電子写真感光体の製造方法であって、フッ素原子を含む樹脂粒子と、重合性官能基を２つ以上有する電荷輸送性化合物と、上記一般式（１）で示される化合物と、上記一般式（２）で示される構造および上記一般式（３）で示される構造を有する樹脂とを含有する組成物の共重合物を含有し、電荷輸送性化合物が有する重合性官能基が、アクリロイルオキシ基およびメタクリロイルオキシ基から選択され、上記組成物中の、一般式（１）で示される化合物の含有量が、０．１０質量％以上含有する表面層用塗布液を調製する工程、該表面層用塗布液の塗膜を形成する工程、ならびに、該塗膜を硬化させることによって電子写真感光体の表面層を形成する工程を有することを特徴とする電子写真感光体の製造方法に関する。
【０００９】
また、本発明は、電子写真感光体と、帯電手段、現像手段、転写手段およびクリーニング手段からなる群より選択される少なくとも１つの手段とを一体に支持し、電子写真装置本体に着脱自在であるプロセスカートリッジに関する。
【００１０】
また、本発明は、電子写真感光体、帯電手段、露光手段、現像手段および転写手段を有する電子写真装置に関する。
【発明の効果】
【００１１】
本発明によれば、支持体と、感光層と、を有する電子写真感光体において、耐摩耗性、耐キズ性に優れ、電気特性が良好であり、画像不良を抑制できる電子写真感光体、およびその製造方法を提供することができる。また、本発明によれば、電子写真感光体を有するプロセスカートリッジ、および電子写真装置を提供することができる。
【図面の簡単な説明】
【００１２】
【図１】本発明の実施形態に係る電子写真感光体の層構成の例を示す図である。
【図２】本発明の実施形態に係る電子写真感光体を有するプロセスカートリッジを備えた電子写真装置の一例を示す図である。
【図３】（ａ）：電子写真感光体の表面加工に用いるモールドを示す上面図である。（ｂ）：図３（ａ）に示されたモールドにおける凸部のＢ−Ｂ断面図である。（ｃ）：図３（ａ）に示されたモールドにおける凸部のＣ−Ｃ断面図である。
【図４】電子写真感光体の表面に凹部を形成するための圧接形状転写加工装置の一例を示す図である。
【図５】研磨シートを用いた研磨機の一例を示す図である。
【発明を実施するための形態】
【００１３】
以下、好適な実施の形態を挙げて、本発明を詳細に説明する。
本発明に係る電子写真感光体は、支持体と、感光層と、を有する電子写真感光体であって、該電子写真感光体の表面層が、フッ素原子を含む樹脂粒子と、重合性官能基を２つ以上有する電荷輸送性化合物と、下記一般式（１）で示される化合物と、
【化４】
2020046575.tif 000005
（上記一般式（１）中、Ｒ１は、水素原子またはメチル基を示す。Ｒ２は、炭素原子数３以上６以下のアルキル基を示す。）
下記一般式（２）で示される構造および下記一般式（３）で示される構造を有する樹脂と、
【化５】
2020046575.tif 000006
（上記一般式（２）中、Ｒ１１は、水素原子またはメチル基を示す。Ｒ１２は炭素原子数１以上４以下のアルキレン基を示す。ａは、３〜５のいずれかの整数である。）
【化６】
2020046575.tif 000007
（上記一般式（３）中、Ｒ１１１は、水素原子またはメチル基を示す。Ｒ１１２は、炭素原子数１以上９以下のアルキル基を示す。）
を含有する組成物の共重合物を含有し、電荷輸送性化合物が有する重合性官能基が、アクリロイルオキシ基およびメタクリロイルオキシ基から選択され、上記組成物中の、下記一般式（１）で示される化合物の含有量が、０．１０質量％以上であることを特徴とする。
【００１４】
本発明者らは鋭意検討を行った結果、本発明の電子写真感光体において、耐摩耗性、耐キズ性に優れ、電気特性が良好であり、画像不良を抑制することを達成するためには、以下の点が重要であることを見出した。
【００１５】
硬化性樹脂にフッ素原子を含む樹脂粒子および分散剤を含有させた表面層は、硬化性樹脂による優れた耐摩耗性と、膜中に良好に分散されたフッ素原子を含む樹脂粒子による優れた耐キズ性を有する。しかしながら、フッ素原子を含む樹脂粒子の分散性に寄与しない過剰となった分散剤が一部表面層膜中に残留しやすかった。この過剰となった分散剤が表面層膜中を自由に移動することで、膜中や表面近傍で凝集しやすかった。結果、膜中で局所的な電荷捕獲サイトを形成して電気特性を損ないやすく、また、表面近傍で表面潤滑性を悪化させてクリーニング不良を発生しやすい、などの課題の原因となっていたと考えられる。
【００１６】
本発明では、一般式（１）で示される化合物をさらに硬化性樹脂中に共重合させることで、硬化性樹脂中の架橋網目構造を密にして、過剰となった分散剤が表面層膜中を自由に移動することを効果的に抑制する。その結果として、耐摩耗性、耐キズ性に優れ、電気特性が良好であり、表面潤滑性が良好である電子写真感光体が提供できることを本発明者らは見出した。
【００１７】
［フッ素原子を含む樹脂粒子］
本発明で用いられるフッ素原子を含む樹脂粒子（フッ素原子含有樹脂粒子）としては、例えば、四フッ化エチレン樹脂粒子、三フッ化エチレン樹脂粒子、四フッ化エチレン六フッ化プロピレン樹脂粒子、フッ化ビニル樹脂粒子、フッ化ビニリデン樹脂粒子、二フッ化二塩化エチレン樹脂粒子などが挙げられる。また、それら樹脂の共重合体の粒子も挙げられる。これらの中でも、四フッ化エチレン樹脂粒子が好ましい。
【００１８】
耐キズ性が良好である点で、フッ素原子含有樹脂粒子の一次粒子の平均粒径は０．４μｍ以下であることが好ましい。
【００１９】
表面層中のフッ素原子含有樹脂粒子の含有量は、表面層の全質量に対して４．０質量％
以上４０．０質量％以下であることが好ましい。
【００２０】
［電荷輸送性化合物］
本発明において、重合性官能基を２つ以上有する電荷輸送性化合物としては、トリアリールアミン化合物、ヒドラゾン化合物などが挙げられる。
【００２１】
好ましくは下記一般式（４）もしくは下記一般式（５）で示される電荷輸送性化合物が挙げられる。
【００２２】
【化７】
2020046575.tif 000008
一般式（４）中、Ａｒ１、Ａｒ２およびＡｒ４は、それぞれ独立に、下記式（Ｍ１）で示される１価の基、または、置換もしくは無置換のアリール基を示す。Ａｒ３は、下記式（Ｍ２）で示される２価の基、または、置換もしくは無置換のアリーレン基を示す。ただし、Ａｒ１〜Ａｒ４の少なくとも２つは、下記式（Ｍ１）で示される１価の基、または、下記式（Ｍ２）で示される２価の基である。ｒは、０または１である。
【化８】
2020046575.tif 000009
式（Ｍ１）中、Ｒ１１１１１は、水素原子またはメチル基を示す。Ａｒ１１は、置換もしくは無置換のアリーレン基を示す。ｍは、１以上の整数である。
【化９】
2020046575.tif 000010
式（Ｍ２）中、Ｒ１１１１２は、水素原子またはメチル基を示す。Ａｒ１２は、置換もしくは無置換の３価の芳香族炭化水素基を示す。ｎは、１以上の整数である。
【００２３】
【化１０】
2020046575.tif 000011
一般式（５）中、Ａｒ５、Ａｒ６、Ａｒ９およびＡｒ１０は、それぞれ独立に、下記式（Ｍ１）で示される１価の基、または、置換もしくは無置換のアリール基を示す。Ａｒ７およびＡｒ８は、それぞれ独立に、下記式（Ｍ２）で示される２価の基、または、置換もしくは無置換のアリーレン基を示す。ただし、Ａｒ５〜Ａｒ１０の少なくとも２つは、下記式（Ｍ１）で示される１価の基または下記式（Ｍ２）で示される２価の基である。Ｐ１は、酸素原子、シクロアルキリデン基、２つのフェニレン基が酸素原子を介して結合した２価の基、または、エチレン基を示す。ｓおよびｔは、それぞれ独立に、０または１である。
【化１１】
2020046575.tif 000012
式（Ｍ１）中、Ｒ１１１１１は、水素原子またはメチル基を示す。Ａｒ１１は、置換もしくは無置換のアリーレン基を示す。ｍは、１以上の整数である。
【化１２】
2020046575.tif 000013
式（Ｍ２）中、Ｒ１１１１２は、水素原子またはメチル基を示す。Ａｒ１２は、置換もしくは無置換の３価の芳香族炭化水素基を示す。ｎは、１以上の整数である。
【００２４】
より好ましくは、電気特性が良好な点から、一般式（４）で示される電荷輸送性化合物である。
【００２５】
＜電荷輸送性化合物の具体例＞
以下に電荷輸送性化合物の具体例として、例示化合物（Ｃ−１）〜（Ｃ−２０）を挙げるが、本発明はこれらに限定されるものではない。また、これらは複数種類用いてもよい。
【化１３】
2020046575.tif 000014
【化１４】
2020046575.tif 000015
【化１５】
2020046575.tif 000016
【化１６】
2020046575.tif 000017
電気特性が良好な点で、上記組成物中の電荷輸送性化合物の含有量は、５８．０質量％以上９９．０質量％以下であることが好ましい。
【００２６】
［一般式（１）で示される化合物］
一般式（１）で示される化合物について説明する。一般式（１）中、Ｒ１は、水素原子またはメチル基であり、Ｒ２は、炭素原子数３以上６以下のアルキル基である。本発明において、以下に一般式（１）で示される化合物の具体例として、例示化合物（Ａ−１）〜（Ａ−４８）を挙げるが、本発明はこれらに限定されるものではない。また、これらは複数種類用いてもよい。一般式（１）で示される化合物の中でも、本発明の効果が大きい点から、Ｒ２の炭素原子数は３であることが好ましい。より好ましくは、例示化合物（Ａ−１）または例示化合物（Ａ−２５）である。
【化１７】
2020046575.tif 000018
【化１８】
2020046575.tif 000019
【化１９】
2020046575.tif 000020
【化２０】
2020046575.tif 000021
【００２７】
本発明の効果が十分得られる点で、上記組成物中の一般式（１）で示される化合物の含有量は、０．１０質量％以上である。含有量が０．１０質量％未満であると、電気特性や表面潤滑性が十分満足できない場合がある。本発明の効果が十分に得られる点で、より好ましくは、上記組成物中の一般式（１）で示される化合物の含有量は、０．１０質量％以上１０．０質量％以下である。
【００２８】
［一般式（２）で示される構造および一般式（３）で示される構造を有する樹脂］
一般式（２）で示される構造および一般式（３）で示される構造を有する樹脂について説明する。一般式（２）中、Ｒ１１は、水素原子またはメチル基であり、Ｒ１２は炭素原子数１以上４以下のアルキレン基であり、ａは、３〜５のいずれかの整数である。本発明において、以下に一般式（２）で示される樹脂の原料となるモノマーの化合物の具体例として、例示化合物（Ｆ−１）〜（Ｆ−１６）を挙げるが、本発明はこれらに限定されるものではない。
【化２１】
2020046575.tif 000022
【化２２】
2020046575.tif 000023
【００２９】
一般式（３）中、Ｒ１１１は、水素原子またはメチル基であり、Ｒ１１２は、炭素原子数１以上９以下のアルキル基である。Ｒ１１２のアルキル基としては、例えば、メチル基、エチル基、プロピル基、ブチル基、ペンチル基、ヘキシル基、ヘプチル基、オクチル基、ノニル基などが挙げられる。フッ素原子を含む樹脂粒子の分散性が良好な点から、メチル基、エチル基、プロピル基、ブチル基、ペンチル基、ヘキシル基であることが好ましい。
【００３０】
本発明において、一般式（２）で示される構造および一般式（３）で示される構造を有する樹脂は、一般式（２）の繰り返し構造と、一般式（３）の繰り返し構造をもつ、「共重合樹脂」であることが好ましい。また、一般式（２）で示される構造および一般式（３）で示される構造を有する樹脂の含有量は、表面層中のフッ素原子含有樹脂粒子に対して３．０質量％以上１０．０質量％以下であることが好ましい。
【００３１】
［一般式（６）で示される化合物］
本発明の効果がより高まる点で、上記組成物中にさらに下記一般式（６）で示される化合物を含有させることが好ましい。
【化２３】
2020046575.tif 000024
一般式（６）中、Ｒ１１１１は、水素原子またはメチル基を示す。
【００３２】
表面の潤滑性がより高まる点で、上記組成物中にさらにシロキサン変性アクリル樹脂を含有させることが好ましい。
【００３３】
［電子写真感光体］
次に、本発明の一態様に係る電子写真感光体の構成について述べる。図１（ａ）〜（ｄ）は、本発明の実施形態に係る電子写真感光体の層構成の一例を示す図である。
【００３４】
図１（ａ）に示すように、本実施形態に係る電子写真感光体の一例として、支持体１０１、感光層１０４、および硬化表面層（表面層）１０５をこの順に有する電子写真感光体が例示できる。また、図１（ｂ）に示すように、本実施形態に係る電子写真感光体は、支持体１０１と感光層１０４との間に、導電層１０２や下引き層１０３を有してもよい。
【００３５】
各層の形成方法としては、後述する各層の塗布液を調製し、所望の層の順番に塗布して、乾燥させる方法が挙げられる。このとき、塗布液の塗布方法としては、浸漬塗布、スプレー塗布、インクジェット塗布、ロール塗布、ダイ塗布、ブレード塗布、カーテン塗布、ワイヤーバー塗布、リング塗布などが挙げられる。これらの中でも、効率および生産性の観点から、浸漬塗布が好ましい。
以下、各層について説明する。
【００３６】
＜支持体＞
図１（ａ）に示したように、本実施形態に係る電子写真感光体は、支持体１０１を有する。本実施形態において、支持体１０１は導電性を有する導電性支持体であることが好ましい。また、支持体１０１の形状としては、円筒状、ベルト状、シート状などが挙げられる。中でも、円筒状支持体であることが好ましい。また、支持体１０１の表面に、陽極酸化などの電気化学的な処理や、ブラスト処理、切削処理などを施してもよい。
支持体の材質としては、金属、樹脂、ガラスなどが好ましい。
金属としては、アルミニウム、鉄、ニッケル、銅、金、ステンレスや、これらの合金などが挙げられる。中でも、アルミニウムを用いたアルミニウム製支持体であることが好ましい。
また、樹脂やガラスには、導電性材料を混合または被覆するなどの処理によって、導電性を付与してもよい。
【００３７】
＜導電層＞
図１（ｂ）に示したように、本実施形態に係る電子写真感光体において、支持体１０１の上に、導電層１０２を設けてもよい。導電層１０２を設けることで、支持体１０１表面の傷や凹凸を隠蔽することや、支持体１０１表面における光の反射を制御することができる。
導電層は、導電性粒子と、樹脂と、を含有することが好ましい。
【００３８】
導電性粒子の材質としては、金属酸化物、金属、カーボンブラックなどが挙げられる。
金属酸化物としては、酸化亜鉛、酸化アルミニウム、酸化インジウム、酸化ケイ素、酸化ジルコニウム、酸化スズ、酸化チタン、酸化マグネシウム、酸化アンチモン、酸化ビスマスなどが挙げられる。金属としては、アルミニウム、ニッケル、鉄、ニクロム、銅、亜鉛、銀などが挙げられる。
これらの中でも、導電性粒子として、金属酸化物を用いることが好ましく、特に、酸化チタン、酸化スズ、酸化亜鉛を用いることがより好ましい。
【００３９】
導電性粒子として金属酸化物を用いる場合、金属酸化物の表面をシランカップリング剤などで処理したり、金属酸化物にリンやアルミニウムなど元素やその酸化物をドーピングしたりしてもよい。
【００４０】
また、導電性粒子は、芯材粒子と、その芯材粒子を被覆する被覆層とを有する積層構成としてもよい。芯材粒子としては、酸化チタン、硫酸バリウム、酸化亜鉛などが挙げられる。被覆層としては、酸化スズなどの金属酸化物が挙げられる。
【００４１】
また、導電性粒子として金属酸化物を用いる場合、その体積平均粒子径が、１ｎｍ以上５００ｎｍ以下であることが好ましく、３ｎｍ以上４００ｎｍ以下であることがより好ましい。
【００４２】
樹脂としては、ポリエステル樹脂、ポリカーボネート樹脂、ポリビニルアセタール樹脂、アクリル樹脂、シリコーン樹脂、エポキシ樹脂、メラミン樹脂、ポリウレタン樹脂、フェノール樹脂、アルキッド樹脂などが挙げられる。
また、導電層は、シリコーンオイル、樹脂粒子、酸化チタンなどの隠蔽剤などを更に含有してもよい。
【００４３】
導電層の平均膜厚は、１μｍ以上５０μｍ以下であることが好ましく、３μｍ以上４０μｍ以下であることが特に好ましい。
【００４４】
導電層は、上述の各材料および溶剤を含有する導電層用塗布液を調製し、この塗膜を形成し、乾燥させることで形成することができる。塗布液に用いる溶剤としては、アルコール系溶剤、スルホキシド系溶剤、ケトン系溶剤、エーテル系溶剤、エステル系溶剤、芳香族炭化水素系溶剤などが挙げられる。導電層用塗布液中で導電性粒子を分散させるための分散方法としては、ペイントシェーカー、サンドミル、ボールミル、液衝突型高速分散機を用いた方法が挙げられる。
【００４５】
＜下引き層＞
図１（ｂ）に示したように、本実施形態に係る電子写真感光体において、支持体１０１または導電層１０２の上に、下引き層１０３を設けてもよい。下引き層１０３を設けることで、層間の接着機能が高まり、電荷注入阻止機能を付与することができる。
【００４６】
下引き層は、樹脂を含有することが好ましい。また、重合性官能基を有するモノマーを含有する組成物を重合することで硬化膜として下引き層を形成してもよい。
【００４７】
樹脂としては、ポリエステル樹脂、ポリカーボネート樹脂、ポリビニルアセタール樹脂、アクリル樹脂、エポキシ樹脂、メラミン樹脂、ポリウレタン樹脂、フェノール樹脂、ポリビニルフェノール樹脂、アルキッド樹脂、ポリビニルアルコール樹脂、ポリエチレンオキシド樹脂、ポリプロピレンオキシド樹脂、ポリアミド樹脂、ポリアミド酸樹脂、ポリイミド樹脂、ポリアミドイミド樹脂、セルロース樹脂などが挙げられる。
【００４８】
重合性官能基を有するモノマーが有する重合性官能基としては、イソシアネート基、ブロックイソシアネート基、メチロール基、アルキル化メチロール基、エポキシ基、金属アルコキシド基、ヒドロキシル基、アミノ基、カルボキシル基、チオール基、カルボン酸無水物基、炭素−炭素二重結合基などが挙げられる。
【００４９】
また、下引き層は、電気特性を高める目的で、電子輸送物質、金属酸化物、金属、導電性高分子などを更に含有してもよい。これらの中でも、電子輸送物質、金属酸化物を用いることが好ましい。
電子輸送物質としては、キノン化合物、イミド化合物、ベンズイミダゾール化合物、シクロペンタジエニリデン化合物、フルオレノン化合物、キサントン化合物、ベンゾフェノン化合物、シアノビニル化合物、ハロゲン化アリール化合物、シロール化合物、含ホウ素化合物などが挙げられる。電子輸送物質として、重合性官能基を有する電子輸送物質を用い、上述の重合性官能基を有するモノマーと共重合させることで、硬化膜として下引き層を形成してもよい。
金属酸化物としては、酸化インジウムスズ、酸化スズ、酸化インジウム、酸化チタン、酸化亜鉛、酸化アルミニウム、二酸化ケイ素などが挙げられる。金属としては、金、銀、アルミなどが挙げられる。
また、下引き層は、添加剤を更に含有してもよい。
【００５０】
下引き層の平均膜厚は、０．１μｍ以上５０μｍ以下であることが好ましく、０．２μｍ以上４０μｍ以下であることがより好ましく、０．３μｍ以上３０μｍ以下であることが特に好ましい。
【００５１】
下引き層は、上述の各材料および溶剤を含有する下引き層用塗布液を調製し、この塗膜を形成し、乾燥および／または硬化させることで形成することができる。塗布液に用いる溶剤としては、アルコール系溶剤、ケトン系溶剤、エーテル系溶剤、エステル系溶剤、芳香族炭化水素系溶剤などが挙げられる。
【００５２】
＜感光層＞
本実施形態に係る電子写真感光体の感光層は、主に、（１）積層型感光層と、（２）単層型感光層とに分類される。電子写真特性の観点からは積層型感光層が好ましい。
【００５３】
（１）積層型感光層は、図１（ｃ）および（ｄ）に示すように、電荷発生物質を含有する電荷発生層１０４１と、電荷輸送性化合物を含有する電荷輸送層１０４２と、を有する積層型の感光層１０４である。積層型感光層は、図１（ｃ）に示したように、支持体１０１側から電荷発生層１０４１、電荷輸送層１０４２の順に積層された順層型の感光層と、図１（ｄ）に示したように、支持体１０１側から電荷輸送層１０４２、電荷発生層１０４１の順に積層された逆層型の感光層がある。電子写真特性の観点からは順層型の感光層が好ましい。（２）単層型感光層は、図１（ａ）および（ｂ）に示したように、電荷発生物質と電荷輸送性化合物を共に同一の層に含有する単層型の感光層である。
【００５４】
（１）積層型感光層
上述のように、積層型感光層は、電荷発生層と、電荷輸送層と、を有する。
【００５５】
（１−１）電荷発生層
電荷発生層は、電荷発生物質と、樹脂と、を含有することが好ましい。
【００５６】
電荷発生物質としては、アゾ顔料、ペリレン顔料、多環キノン顔料、インジゴ顔料、フタロシアニン顔料などが挙げられる。これらの中でも、アゾ顔料、フタロシアニン顔料が好ましい。フタロシアニン顔料の中でも、オキシチタニウムフタロシアニン顔料、クロロガリウムフタロシアニン顔料、ヒドロキシガリウムフタロシアニン顔料が好ましい。
電荷発生層中の電荷発生物質の含有量は、電荷発生層の全質量に対して、４０質量％以上８５質量％以下であることが好ましく、６０質量％以上８０質量％以下であることがより好ましい。
【００５７】
樹脂としては、ポリエステル樹脂、ポリカーボネート樹脂、ポリビニルアセタール樹脂、ポリビニルブチラール樹脂、アクリル樹脂、シリコーン樹脂、エポキシ樹脂、メラミン樹脂、ポリウレタン樹脂、フェノール樹脂、ポリビニルアルコール樹脂、セルロース樹脂、ポリスチレン樹脂、ポリ酢酸ビニル樹脂、ポリ塩化ビニル樹脂などが挙げられる。これらの中でも、ポリビニルブチラール樹脂がより好ましい。
【００５８】
また、電荷発生層は、酸化防止剤、紫外線吸収剤などの添加剤をさらに含有してもよい。具体的には、ヒンダードフェノール化合物、ヒンダードアミン化合物、硫黄化合物、リン化合物、ベンゾフェノン化合物、などが挙げられる。
【００５９】
電荷発生層の平均膜厚は、０．１μｍ以上１μｍ以下であることが好ましく、０．１５μｍ以上０．４μｍ以下であることがより好ましい。
【００６０】
電荷発生層は、上述の各材料および溶剤を含有する電荷発生層用塗布液を調製し、この電荷発生層用塗布液の塗膜を形成し、乾燥させることで形成することができる。電荷発生層用塗布液に用いる溶剤としては、アルコール系溶剤、スルホキシド系溶剤、ケトン系溶剤、エーテル系溶剤、エステル系溶剤、芳香族炭化水素系溶剤などが挙げられる。
【００６１】
（１−２）電荷輸送層
電荷輸送層は、電荷輸送性化合物と、樹脂と、を含有することが好ましい。
【００６２】
電荷輸送性化合物としては、例えば、多環芳香族化合物、複素環化合物、ヒドラゾン化合物、スチリル化合物、エナミン化合物、ベンジジン化合物、トリアリールアミン化合物や、これらの物質から誘導される基を有する樹脂などが挙げられる。これらの中でも、トリアリールアミン化合物、ベンジジン化合物が好ましい。
電荷輸送層中の電荷輸送性化合物の含有量は、電荷輸送層の全質量に対して、２５質量％以上７０質量％以下であることが好ましく、３０質量％以上５５質量％以下であることがより好ましい。
【００６３】
樹脂としては、ポリエステル樹脂、ポリカーボネート樹脂、アクリル樹脂、ポリスチレン樹脂などが挙げられる。これらの中でも、ポリカーボネート樹脂、ポリエステル樹脂が好ましい。ポリエステル樹脂としては、特にポリアリレート樹脂が好ましい。
電荷輸送性化合物と樹脂との含有量比（質量比）は、４：１０〜２０：１０が好ましく、５：１０〜１２：１０がより好ましい。
【００６４】
また、電荷輸送層は、酸化防止剤、紫外線吸収剤、可塑剤、レベリング剤、滑り性付与剤、耐摩耗性向上剤などの添加剤を含有してもよい。具体的には、ヒンダードフェノール化合物、ヒンダードアミン化合物、硫黄化合物、リン化合物、ベンゾフェノン化合物、シロキサン変性樹脂、シリコーンオイル、フッ素樹脂粒子、ポリスチレン樹脂粒子、ポリエチレン樹脂粒子、シリカ粒子、アルミナ粒子、窒化ホウ素粒子などが挙げられる。
【００６５】
電荷輸送層の平均膜厚は、５μｍ以上５０μｍ以下であることが好ましく、８μｍ以上４０μｍ以下であることがより好ましく、１０μｍ以上３０μｍ以下であることが特に好ましい。
【００６６】
電荷輸送層は、上述の各材料および溶剤を含有する電荷輸送層用塗布液を調製し、この電荷輸送層用塗布液の塗膜を形成し、乾燥させることで形成することができる。塗布液に用いる溶剤としては、アルコール系溶剤、ケトン系溶剤、エーテル系溶剤、エステル系溶剤、芳香族炭化水素系溶剤などが挙げられる。これらの溶剤の中でも、エーテル系溶剤または芳香族炭化水素系溶剤が好ましい。
【００６７】
（２）単層型感光層
上述のように、単層型感光層は、電荷発生物質と電荷輸送性化合物を共に含有する。単層型感光層は、電荷発生物質、電荷輸送性化合物、樹脂および溶剤を含有する感光層用塗布液を調製し、この感光層用塗布液の塗膜を形成し、乾燥させることで形成することができる。電荷発生物質、電荷輸送性化合物および樹脂としては、上記「（１）積層型感光層」における材料の例示と同様である。
【００６８】
＜表面層＞
上述のように、本実施形態に係る電子写真感光体の表面層は、重合性官能基を２つ以上有する電荷輸送性化合物と、一般式（１）で示される化合物と、フッ素原子を含む樹脂粒子と、一般式（２）で示される構造および一般式（３）で示される構造を有する樹脂とを含有する組成物の共重合物を含有し、電荷輸送性化合物が有する重合性官能基が、アクリロイルオキシ基およびメタクリロイルオキシ基から選択され、上記組成物中の、一般式（１）で示される化合物の含有量が、０．１０質量％以上である。
【００６９】
表面層は、重合性官能基を有するモノマーを含有する組成物を重合することで硬化性樹脂を形成して作製してもよい。その際の反応としては、熱重合反応、光重合反応、放射線重合反応などが挙げられる。重合性官能基を有するモノマーが有する重合性官能基としては、アクリロイルオキシ基、メタクリロイルオキシ基などが挙げられる。重合性官能基を有するモノマーとして、電荷輸送能を有する材料を用いてもよい。
【００７０】
表面層は、酸化防止剤、紫外線吸収剤、可塑剤、レベリング剤、滑り性付与剤、耐摩耗性向上剤などの添加剤を含有してもよい。具体的には、ヒンダードフェノール化合物、ヒンダードアミン化合物、硫黄化合物、リン化合物、ベンゾフェノン化合物、シロキサン変性樹脂、シリコーンオイル、フッ素樹脂粒子、ポリスチレン樹脂粒子、ポリエチレン樹脂粒子、シリカ粒子、アルミナ粒子、窒化ホウ素粒子などが挙げられる。
【００７１】
表面層には、さらに、電荷輸送性化合物を添加することができる。電荷輸送性化合物として、トリアリールアミン化合物、ヒドラゾン化合物、スチルベン化合物、ピラゾリン化合物、オキサゾール化合物、チアゾール化合物、トリアリルメタン化合物などが挙げられる。
【００７２】
表面層の平均膜厚は、０．５μｍ以上１０μｍ以下であることが好ましく、１μｍ以上７μｍ以下であることが好ましい。
【００７３】
表面層は、上述の各材料および溶剤を含有する表面層用塗布液を調製し、この塗膜を形成し、乾燥および／または硬化させることで形成することができる。塗布液に用いる溶剤としては、アルコール系溶剤、ケトン系溶剤、エーテル系溶剤、スルホキシド系溶剤、エステル系溶剤、脂肪族ハロゲン化炭化水素系溶剤、芳香族炭化水素系溶剤などが挙げられる。下層の電荷輸送層を溶解しないという観点から、アルコール系溶剤が好ましい。
【００７４】
表面層用塗布液の塗膜を硬化させる手段としては、熱、紫外線、および／または、電子線によって硬化させる方法などが挙げられる。電子写真感光体の表面層の強度、電子写真感光体の耐久性を向上させるためには、紫外線または電子線を用いて塗膜を硬化させることが好ましい。
【００７５】
電子線を照射する場合、加速器としては、例えば、スキャニング型、エレクトロカーテン型、ブロードビーム型、パルス型、ラミナー型などが挙げられる。電子線の加速電圧は、重合効率を損なわずに電子線による材料特性の劣化を抑制できる観点から、１２０ｋＶ以下であることが好ましい。また、表面層用塗布液の塗膜の表面での電子線吸収線量は、５ｋＧｙ以上５０ｋＧｙ以下であることが好ましく、１ｋＧｙ以上１０ｋＧｙ以下であることがより好ましい。
【００７６】
また、電子線を用いて上記組成物を硬化（重合）させる場合、酸素による重合阻害作用を抑制する観点から、不活性ガス雰囲気で電子線を照射した後、不活性ガス雰囲気で加熱することが好ましい。不活性ガスとしては、例えば、窒素、アルゴン、ヘリウムなどが挙げられる。
【００７７】
また、紫外線または電子線の照射後に、電子写真感光体を１００℃以上１４０℃以下に加熱することが好ましい。こうすることで、さらに高い耐久性を有し、画像不良を抑制する表面層が得られる。
【００７８】
［電子写真感光体の表面加工］
次に、本発明に用いられる電子写真感光体の表面加工について説明する。
表面層の表面には、研磨シート、形状転写型部材（モールド）、ガラスビーズ、ジルコニアビーズなど用いて表面加工を施してもよい。また、塗布液の構成材料を使って表面に凹凸を形成させてもよい。電子写真感光体に接触させるクリーニング手段（クリーニングブレード）の挙動をより安定化させる目的で、電子写真感光体の表面層に凹部または凸部を設けることができる。
【００７９】
上記凹部または凸部は、電子写真感光体の表面の全域に形成されていてもよいし、電子写真感光体の表面の一部分に形成されていてもよい。凹部または凸部が電子写真感光体の表面の一部分に形成されている場合は、少なくともクリーニング手段（クリーニングブレード）との接触領域の全域には凹部または凸部が形成されていることが好ましい。
【００８０】
凹部を形成する場合は、凹部に対応した凸部を有するモールドを電子写真感光体の表面に圧接し、形状転写を行うことにより、電子写真感光体の表面に凹部を形成することができる。
【００８１】
凸部を形成する場合は、凸部に対応した凹部を有するモールドを電子写真感光体の表面に圧接し、形状転写を行うことにより、電子写真感光体の表面に凸部を形成することができる。
【００８２】
＜電子写真感光体の周面に凹部を形成する方法＞
形成するべき凹部に対応した凸部を有するモールドを電子写真感光体の周面に圧接し、形状転写を行うことにより、電子写真感光体の周面に凹部を形成することができる。
【００８３】
電子写真感光体の周面に凹部を形成する表面加工に用いるモールドの一例について説明する。図３に、電子写真感光体の表面加工に用いるモールドの一例を示す。図３（ａ）はモールドの概略を示す上面図、図３（ｂ）はモールドの凸部の電子写真感光体の軸方向の概略断面図（図３（ａ）のＢ−Ｂ断面における断面図）である。図３（ｃ）はモールドの凸部の電子写真感光体の周方向の断面図（図３（ａ）のＣ−Ｃ断面の断面図）である。モールドの凹凸形状は特に限定されるものではないが、例えば、最大幅（モールド上の凸部を上から見たときの電子写真感光体の軸方向の最大幅のこと。以下同じ。）Ｘ：１０〜３００μｍ、最大長さ（モールド上の凸部を上から見たときの電子写真感光体の周方向の最大長さのこと。以下同じ。）Ｙ：１０〜３００μｍ、面積率１〜８０％、高さＨ：０．１〜１０μｍの凸形状を有することができる。なお、面積率とは、モールドを上から見たときに表面全体に占める凸部の面積の比率である。
【００８４】
次に、モールドを設置する圧接形状転写加工装置について説明する。図４に、電子写真感光体の周面に凹部を形成するための圧接形状転写加工装置の一例を示す。
図４に示す圧接形状転写加工装置４００によれば、被加工物である電子写真感光体４０１を回転させながら、その周面に連続的にモールド４０２を接触させ、加圧することにより、電子写真感光体４０１の周面に凹部や平坦部を形成することができる。加圧時の圧力は特に限定されるものではないが、例えば、３．０〜１０．０ＭＰａの圧力で電子写真感光体と加圧部材をモールドに押し付けながら、電子写真感光体を周方向に回転させて、電子写真感光体の表面層（周面）の全面に凹部を形成することができる。
【００８５】
加圧部材４０３の材質としては、例えば、金属、金属酸化物、プラスチック、ガラスなどが挙げられる。これらの中でも、機械的強度、寸法精度、耐久性の観点から、ステンレス鋼（ＳＵＳ）が好ましい。加圧部材４０３は、その上面にモールド４０２が設置される。また、下面側に設置される支持部材（不図示）および加圧システム（不図示）により、支持部材４０４に支持された電子写真感光体４０１の周面に、モールド４０２を所定の圧力で接触させることができる。また、支持部材４０４を加圧部材４０３に対して所定の圧力で押し付けてもよいし、支持部材４０４および加圧部材４０３を互いに押し付けてもよい。
【００８６】
図４に示す例は、加圧部材４０３を電子写真感光体４０１の軸方向と垂直な方向に移動させることにより、電子写真感光体４０１が従動または駆動回転しながら、その周面を連続的に加工する例である。さらに、加圧部材４０３を固定し、支持部材４０４を電子写真感光体４０１の軸方向と垂直な方向に移動させることにより、または、支持部材４０４および加圧部材４０３の両者を移動させることにより、電子写真感光体４０１の周面を連続的に加工することもできる。
【００８７】
なお、形状転写を効率的に行う観点から、モールド４０２や電子写真感光体４０１を加熱することができる。加熱温度は特に限定されるものではないが、例えば、電子写真感光体の表面の温度が３０〜２００℃になるように電子写真感光体およびモールドの温度を制御することができる。
【００８８】
モールド４０２としては、例えば、微細な表面加工された金属や樹脂フィルムや、シリコンウエハーなどの表面にレジストによりパターニングをしたものや、微粒子が分散された樹脂フィルムや、微細な表面形状を有する樹脂フィルムに金属コーティングを施したものなどが挙げられる。
【００８９】
また、電子写真感光体４０１に押し付けられる圧力を均一にする観点から、モールド４０２と加圧部材４０３との間に弾性体を設置することができる。
【００９０】
電子写真感光体の周面の凹部や平坦部や凸部などは、例えば、レーザー顕微鏡、光学顕微鏡、電子顕微鏡、原子間力顕微鏡などの顕微鏡を用いて観察することができる。
【００９１】
＜機械的研磨＞
電子写真感光体の表面層を研磨し粗さを付与する場合は、電子写真感光体に研磨具を当接させ、いずれか一方あるいは両方を相対的に移動させて電子写真感光体の表面を研磨することにより、粗さを付与することができる。研磨具としては、基材上に研磨砥粒が結着樹脂中に分散された層を設けてなる研磨部材などが挙げられる。
【００９２】
機械的研磨は公知の手段を利用できる。一般的には、電子写真感光体に研磨具を当接させ、いずれか一方あるいは両方を相対的に移動させて電子写真感光体の表面を研磨する。研磨具は、基材上に研磨砥粒が結着樹脂中に分散された層を設けてなる研磨部材である。
【００９３】
砥粒としては、例えば、酸化アルミニウム、酸化クロム、ダイヤモンド、酸化鉄、酸化セリウム、コランダム、珪石、窒化珪素、窒化硼素、炭化モリブデン、炭化珪素、炭化タングステン、チタンカーバイトおよび酸化珪素などの粒子が挙げられる。砥粒の粒子径は、０．０１μｍ以上５０μｍ以下であることが好ましい。砥粒の粒子径が小さすぎると、研磨力が弱くなり、電子写真感光体の最表面のＦ／Ｃ比を増加させにくくなる。これらの砥粒は、１種類あるいは２種類以上を混合して用いることができる。２種類以上を混合する場合は、材質や粒子径が異なっていても同じでもよい。
【００９４】
研磨具に用いられる砥粒を分散させる結着樹脂としては、公知の熱可塑性樹脂、熱硬化性樹脂、反応型樹脂、電子線硬化樹脂、紫外線硬化樹脂、可視光硬化樹脂および防黴性樹脂を用いることができる。熱可塑性樹脂としては、例えば、塩化ビニル樹脂、ポリアミド樹脂、ポリエステル樹脂、ポリカーボネート樹脂、アミノ樹脂、スチレン−ブタジエン共重合体、ウレタンエラストマーおよびポリアミド−シリコーン樹脂が挙げられる。熱硬化性樹脂としては、例えば、フェノール樹脂、フェノキシ樹脂、エポキシ樹脂、ポリウレタン樹脂、ポリエステル樹脂、シリコーン樹脂、メラミン樹脂およびアルキッド樹脂が挙げられる。また、熱可塑性樹脂にイソシアネート系の硬化剤を添加してもよい。
【００９５】
研磨具の結着樹脂中に砥粒を分散させてなる層の膜厚は、例えば１μｍ以上１０００μｍ以下である。膜厚が厚すぎると膜厚ムラが生じやすく、結果、被研磨体の表面粗さのムラが問題となる。一方、膜厚が薄すぎると砥粒の脱落が起こりやすくなる。
【００９６】
研磨具の基材の形状は特に制限されない。本例の実施形態では、円筒状の電子写真感光体を効率的に研磨するためにシート状の基材を用いたが、他の形状でもよい。（以下、本例の研磨具を研磨シートとも記載する）研磨具の基材の材質も特に制限されない。例えば、シート状の基材の材質としては、紙、織布、不織布、プラスチックフィルムが挙げられる。
【００９７】
研磨具は、上記の砥粒、結着樹脂、結着樹脂を溶解可能な溶剤を混合し分散させた塗布液を、基材上に塗布、乾燥して得ることができる。
【００９８】
＜研磨装置＞
本実施形態に係る電子写真感光体を研磨する研磨装置の一例について説明する。図５は、研磨シートを用いて円筒状の電子写真感光体を研磨する装置である。図５中、研磨シート５０１は中空の軸５０６に巻かれており、軸５０６に研磨シート５０１が送られる方向と逆方向に、研磨シート５０１に張力が与えられるようモーター（不図示）が配置されている。研磨シート５０１は矢印方向に送られ、ガイドローラー５０２ａ，５０２ｂを介してバックアップローラー５０３を通り、研磨後の研磨シート５０１はガイドローラー５０２ｃ，５０２ｄを介してモーター（不図示）により巻き取り手段５０５に巻き取られる。研磨は、研磨シート５０１を被処理体（研磨を行う前の電子写真感光体）５０４に常時圧接して行われる。研磨シート５０１は絶縁性であることが多いため、研磨シート５０１の接する部位には、アースに接地されたものまたは導電性を有するものを用いることが好ましい。
【００９９】
研磨シート５０１の送りスピードは、例えば１０ｍｍ／ｍｉｎ以上１０００ｍｍ／ｍｉｎ以下である。送り量が少ないと、研磨シート５０１表面への結着樹脂の付着、これに起因して被処理体５０４表面に深傷が生じる場合がある。
【０１００】
被処理体５０４は、研磨シート５０１を介してバックアップローラー５０３と対向した位置に置かれる。バックアップローラー５０３は被処理体５０４の表面粗さの均一性を向上させる観点から、弾性体を用いてもよい。この際、研磨シート５０１を介して被処理体５０４とバックアップローラー５０３が所望の設定値で所定の時間押し当てられ、被処理体５０４の表面が研磨される。被処理体５０４の回転方向は、研磨シート５０１の送られる方向と同一であってもよいし、対向であってもよい。また、研磨の途中で回転方向を変更してもよい。
【０１０１】
バックアップローラー５０３の被処理体５０４に対する押し当て圧は、バックアップローラー５０３の硬度や研磨時間にもよるが、例えば０．００５Ｎ／ｍ２以上１５Ｎ／ｍ２以下である。
【０１０２】
電子写真感光体の表面粗さは、研磨シート５０１の送りスピード、バックアップローラー５０３の押し当て圧、研磨シートの砥粒種、研磨シートの結着樹脂の膜厚、基材の厚みなどを適宜選択することにより調整できる。
【０１０３】
［プロセスカートリッジ、電子写真装置］
本発明の一態様に係るプロセスカートリッジは、上述した電子写真感光体と、帯電手段、現像手段およびクリーニング手段からなる群より選択される少なくとも１つの手段とを一体に支持し、電子写真装置本体に着脱自在であることを特徴とする。
【０１０４】
また、本発明の一態様に係る電子写真装置は、上述した電子写真感光体、ならびに、帯電手段、露光手段、現像手段および転写手段を有することを特徴とする。
【０１０５】
図２に、電子写真感光体を備えたプロセスカートリッジを有する電子写真装置の概略構成の一例を示す。図２に示すように、円筒状の電子写真感光体２０１は、軸２０２を中心に矢印方向に所定の周速度で回転駆動される。電子写真感光体２０１の表面は、帯電手段２０３により、正または負の所定電位に帯電される。尚、図２においては、ローラー型帯電部材によるローラー帯電方式を示しているが、コロナ帯電方式、近接帯電方式、注入帯電方式などの帯電方式を採用してもよい。ローラー帯電方式の場合、ローラー型帯電部材に印加する電圧を直流電圧のみにしたＤＣ帯電方式と、直流電圧に交流電圧を重畳したＡＣ／ＤＣ帯電方式があるが、装置コスト削減、装置小型化などの観点からはＤＣ帯電方式が好ましい。帯電された電子写真感光体２０１の表面には、露光手段（不図示）から露光光２０４が照射され、目的の画像情報に対応した静電潜像が形成される。電子写真感光体２０１の表面に形成された静電潜像は、現像手段２０５内に収容されたトナーで現像され、電子写真感光体２０１の表面にはトナー像が形成される。電子写真感光体２０１の表面に形成されたトナー像は、転写手段２０６により、転写材２０７に転写される。トナー像が転写された転写材２０７は、定着手段２０８へ搬送され、トナー像の定着処理を受け、電子写真装置２００の外へプリントアウトされる。電子写真装置２００は、転写後の電子写真感光体２０１の表面に残ったトナーなどの付着物を除去するための、クリーニング手段９を有していてもよい。また、クリーニング手段を別途設けず、上記付着物を現像手段などで除去する、所謂、クリーナーレスシステムを用いてもよい。電子写真装置２００は、電子写真感光体２０１の表面を、前露光手段（不図示）からの前露光光２１０により除電処理する除電機構を有していてもよい。また、本発明のプロセスカートリッジ２１１を電子写真装置２００本体に着脱するために、レールなどの案内手段２１２を設けてもよい。
【０１０６】
本発明の電子写真感光体は、レーザービームプリンター、ＬＥＤプリンター、複写機、ファクシミリ、および、これらの複合機などに用いることができる。
【実施例】
【０１０７】
以下、実施例および比較例を用いて本発明を更に詳細に説明する。本発明は、その要旨を超えない限り、下記の実施例によって何ら限定されるものではない。尚、以下の実施例の記載において、「部」とあるのは特に断りのない限り質量基準である。
【０１０８】
［樹脂の製造方法］
（製造例１）
特許第４４３６４５６号明細書の「合成例（Ｅ−３）」に記載の方法により、例示化合物（Ｆ−１０）で示される化合物が主成分である生成物を得た。
【０１０９】
続いて、特許第４４３６４５６号明細書の「製造例（Ｅ−１）」に記載の方法で、下記式（７）で示される化合物を得た。
【化２４】
2020046575.tif 000025
【０１１０】
次に、撹拌機、還流冷却器、滴下ロート、温度計およびガス吹込口を取り付けたガラスフラスコに、以下の各成分を導入した。
式（７）で示される化合物  ７０部
例示化合物（Ｆ−１０）で示される化合物が主成分である生成物  ３０部
トリフルオロトルエン  ２７０部
アゾビスイソブチロニトリル  ０．３５部
上記各成分を導入した上記フラスコに窒素ガスを導入し、還流下（約１００℃に加熱）に、１４時間反応させた。この反応液を１０倍量のメタノール中に投入、沈澱させ、濾過を行った。
【０１１１】
得られた濾物１部を、メタノール４３部およびイオン交換水１７部の混合溶液中にて１０℃で１５分撹拌した後、ポリプロピレンフィルターにて遠心濾過を行った。得られた濾物にさらにメタノール４０部を加え、１０℃で４０分撹拌した後、ポリプロピレンフィルターにて遠心濾過を行った。得られた濾物を８時間以上風乾した後、撹拌機付き減圧乾燥機にて、７０℃、内圧２６０ｍｍＨｇ以下で３時間、減圧乾燥した。このようにして、例示化合物（Ｆ−１０）に由来する繰り返し構造単位、および、式（７）で示される化合物に由来する繰り返し構造単位を有する樹脂（Ｐ−１）を得た。
【０１１２】
（製造例２）
製造例１において、例示化合物（Ｆ−１０）を下記式（８）に変更した以外は製造例１と同様にして樹脂（Ｐ−２）を得た。
【化２５】
2020046575.tif 000026
【０１１３】
（実施例Ａ１）
直径３０ｍｍ、長さ３５７．５ｍｍ、肉厚０．７ｍｍのアルミニウムシリンダーを支持体（導電性支持体）とした。
【０１１４】
次に、酸化亜鉛粒子（比表面積：１９ｍ２／ｇ、粉体抵抗：４．７×１０６Ω・ｃｍ）１００部をトルエン５００部と撹拌混合した。これにシランカップリング剤０．８部を添加し、６時間攪拌した。その後、トルエンを減圧留去して、１３０℃で６時間加熱して乾燥させることによって、表面処理された酸化亜鉛粒子を得た。シランカップリング剤としては、信越化学工業株式会社製のＫＢＭ−６０２（商品名）（化合物名：Ｎ−２−（アミノエチル）−３−アミノプロピルメチルジメトキシシラン）を用いた。
【０１１５】
次に、ポリオールとしてのポリビニルブチラール（重量平均分子量：４００００、商品名：ＢＭ−１、積水化学工業株式会社製）１５部、および、ブロック化イソシアネート（商品名：スミジュール３１７５、住化コベストロウレタン株式会社製）１５部を、メチルエチルケトン７３．５部および１−ブタノール７３．５部の混合溶剤に溶解させて溶解液を得た。この溶解液に上記表面処理された酸化亜鉛粒子８０．８部、および、２，３，４−トリヒドロキシベンゾフェノン（東京化成工業株式会社製）０．８部を加えた。これらを直径０．８ｍｍのガラスビーズを用いたサンドミルに入れ、２３±３℃の雰囲気下で３時間分散処理した。
【０１１６】
分散処理後、シリコーンオイル（商品名：ＳＨ２８ＰＡ、東レ・ダウコーニング株式会社製）０．０１部、および、架橋ポリメタクリル酸メチル（ＰＭＭＡ）粒子（商品名：ＴＥＣＨＰＯＬＹＭＥＲ  ＳＳＸ−１０３、積水化成品工業株式会社製、一次粒子の平均粒径：３μｍ）５．６部、を加えて攪拌し、下引き層用塗布液を調製した。
この下引き層用塗布液を上記支持体上に浸漬塗布して塗膜を形成し、得られた塗膜を４０分間１６０℃で乾燥させることによって、膜厚が１８μｍの下引き層を形成した。
【０１１７】
次に、ＣｕＫα特性Ｘ線回折におけるブラッグ角２θ±０．２°の７．４°および２８．１°に強いピークを有する結晶形のヒドロキシガリウムフタロシアニン結晶（電荷発生物質）４部、および、下記式（９）で示される化合物０．０４部を、シクロヘキサノン１００部にポリビニルブチラール（商品名：エスレックＢＸ−１、積水化学工業株式会社製）２部を溶解させた液に加えた。これらを直径１ｍｍのガラスビーズを用いたサンドミルに入れ、２３±３℃の雰囲気下で１時間分散処理した。
分散処理後、酢酸エチル１００部を加えることによって、電荷発生層用塗布液を調製した。
この電荷発生層用塗布液を上記下引き層上に浸漬塗布して塗膜を形成し、得られた塗膜を１０分間９０℃で乾燥させることによって、膜厚が０．１９μｍの電荷発生層を形成した。
【化２６】
2020046575.tif 000027
【０１１８】
次に、下記式（１０）で示される化合物６０部（電荷輸送性化合物）、下記式（１１）で示される化合物３０部（電荷輸送性化合物）、下記式（１２）で示される化合物（電荷輸送性化合物）１０部、ポリカーボネート（商品名：ユーピロンＺ４００、三菱エンジニアリングプラスチックス株式会社製、ビスフェノールＺ型のポリカーボネート）１００部、下記式（１３）で示される構造単位を有する樹脂（粘度平均分子量Ｍｖ：２００００）０．２部を、ｏ−キシレン２６０部、安息香酸メチル２４０部およびジメトキシメタン２６０部の混合溶剤に溶解させることによって、電荷輸送層用塗布液を調製した。
この電荷輸送層用塗布液を上記電荷発生層上に浸漬塗布して塗膜を形成し、得られた塗膜を６０分間１２０℃で乾燥させることによって、膜厚１８μｍの電荷輸送層を形成した。
【化２７】
2020046575.tif 000028
【化２８】
2020046575.tif 000029
【化２９】
2020046575.tif 000030
【化３０】
2020046575.tif 000031
【０１１９】
次に、樹脂（Ｐ−１）２．０部を、１，１，２，２，３，３，４−ヘプタフルオロシクロペンタン（商品名：ゼオローラＨ、日本ゼオン株式会社製）４２部および１−プロパノール４８部の混合溶剤に溶解させた。その後、四フッ化エチレン樹脂粒子（商品名：ルブロンＬ−２、ダイキン工業株式会社製）２８部を加えた液を、高圧分散機（商品名：マイクロフルイダイザーＭ−１１０ＥＨ、米国Ｍｉｃｒｏｆｌｕｉｄｉｃｓ社製）に入れた。そして、４０ＭＰａの圧力で６回通過させて、フッ素原子を含む樹脂粒子の分散液を得た。得られた分散液中のフッ素原子を含む樹脂粒子の平均粒径は、０．２０μｍであった。
【０１２０】
続いて、例示化合物（Ｃ−２）で示される電荷輸送性化合物６９．８部、例示化合物（Ａ−１）で示される化合物０．１０部、シロキサン変性アクリル樹脂（商品名：サイマックＵＳ−２７０、東亞合成株式会社製）０．１０部、１，１，２，２，３，３，４−ヘプタフルオロシクロペンタン１８部および１−プロパノール３２部を上記分散液に加えた。そして、ポリフロンフィルター（商品名：ＰＦ−０４０、アドバンテック東洋株式会社製）で濾過を行うことによって、表面層用塗布液を調製した。
【０１２１】
この表面層用塗布液を上記電荷輸送層上に浸漬塗布して塗膜を形成し、得られた塗膜を５分間４０℃で乾燥させた。乾燥後、窒素雰囲気下にて、加速電圧７０ｋＶ、吸収線量１５ｋＧｙの条件で１．６秒間電子線を塗膜に照射した。その後、窒素雰囲気下にて、塗膜の温度が１３５℃になる条件で１０秒間加熱処理を行った。なお、電子線の照射から１０秒間の加熱処理までの酸素濃度は１０ｐｐｍであった。次に、大気中において、塗膜が１００℃になる条件で１時間加熱処理を行い、膜厚５μｍである表面層を形成した。
【０１２２】
このようにして、導電性支持体上に下引き層、電荷発生層、電荷輸送層および表面層を有する実施例Ａ１の電子写真感光体を磨耗量評価用、傷画像評価用、１７階調画像評価用、および電位変動量評価用にそれぞれ１本ずつ作製した。
【０１２３】
〔摩耗量評価〕
評価用の電子写真装置として、キヤノン株式会社製の複写機（商品名：ｉｍａｇｅＲＵＮＮＥＲ  ｉＲ−ＡＤＶＣ５０５１）の改造機を使用した。
各実施例および比較例の電子写真感光体を上記複写機とともに温度１５℃／湿度１０％ＲＨの環境下で３日間放置した後、使用した。
初期の画像は、各実施例の電子写真感光体をブラック用のプロセスカートリッジに装着し、これを本体のブラックのステーションにセットし、その画像比率５％の画像をＡ４縦サイズ紙にて２０万枚出力した。２０万枚の画像出力前後の感光層の膜厚変化分を摩耗量として評価した。評価結果を表１に示す。なお、摩耗量が２．０μｍ以下の場合、耐摩耗性が良好であると判断できる。
【０１２４】
〔傷画像評価〕
評価用の電子写真装置として、キヤノン株式会社製の複写機（商品名：ｉｍａｇｅＲＵＮＮＥＲ  ｉＲ−ＡＤＶＣ５０５１）の改造機を使用した。
各実施例および比較例の電子写真感光体を上記複写機とともに温度１５℃／湿度１０％ＲＨの環境下で３日間放置した後、使用した。
初期の画像は、各実施例の電子写真感光体をブラック用のプロセスカートリッジに装着し、これを本体のブラックのステーションにセットし、その画像比率５％の画像をＡ４縦サイズ紙にて２０万枚出力した。目視にて、１万枚ごとの、電子写真感光体の表面の傷の発生に起因する画像欠陥（傷画像）の有無を確認した。評価結果を表１に示す。なお、２０万枚の通紙を通して傷画像が発生しない場合、耐キズ性が良好であると判断できる。
【０１２５】
〔１７階調画像評価〕
評価用の電子写真装置として、キヤノン株式会社製の複写機（商品名：ｉｍａｇｅＲＵＮＮＥＲ  ｉＲ−ＡＤＶＣ５０５１）の改造機を使用した。
各実施例および比較例の電子写真感光体を上記複写機とともに温度１５℃／湿度１０％ＲＨの環境下で３日間放置した後、使用した。
初期の画像は、各実施例の電子写真感光体をブラック用のプロセスカートリッジに装着し、これを本体のブラックのステーションにセットし、その画像比率５％の画像をＡ４縦サイズ紙にて２０万枚出力した。次に、１７階調の画像形成を行い、得られたＡ４全面の画像を以下の判断基準で画像ランク評価した。
Ａ：縦スジが無く、画像再現性が良好である。
Ｂ：わずかに縦スジが見られるが、その他の部分については画像再現性が良好である。
Ｃ：拡大観察した際にやや不良が見られるが、画像再現性が良好である。
Ｄ：明確な縦スジが発生しており、画像再現性が低い。
評価結果を表１に示す。なお、画像ランクＡ〜Ｂの場合、クリーニング性が良好であると判断できる。
【０１２６】
〔電位変動量評価〕
電子写真感光体の表面電位の測定は、評価装置から現像用カートリッジを抜き取り、そこに電位測定装置を挿入することで行った。電位測定装置は、現像用カートリッジの現像位置に電位測定プローブを配置することで構成されており、電位測定プローブの位置は、電子写真感光体の母線方向の中央とした。
電位の測定は、まず、初期暗部電位が−７００Ｖとなるように印加電圧を調整した。一定の露光量にて７８０ｎｍレーザー露光照射を行い、初期明部電位（「初期ＶＬ」と表記する。）を測定した。
続いて、現像用カートリッジを上記評価装置に取り付け、１０００枚の画像出力を行った。１０００枚の画像出力後、５分間放置し、現像用カートリッジを電位測定装置に付け替え、繰り返し使用後における各電子写真感光体の明部電位（「耐久後ＶＬ」と表記する。）を測定した。「耐久後ＶＬ」と「初期ＶＬ」との電位差の絶対値を電位変動量として算出した。評価結果を表１に示す。なお、電変動量が２５Ｖ以下の場合、電位変動量が良好であると判断できる。
【０１２７】
（実施例Ａ２）
実施例Ａ１において、表面層用塗布液に用いた電荷輸送性化合物を、例示化合物（Ｃ−４）に変更した以外は、実施例Ａ１と同様にして、実施例Ａ２の電子写真感光体を作製し、磨耗量評価、傷画像評価、１７階調画像評価、および電位変動量評価を行った。結果を表１に示す。
【０１２８】
（実施例Ａ３）
実施例Ａ１において、表面層用塗布液に用いた電荷輸送性化合物を、例示化合物（Ｃ−１７）に変更した以外は、実施例Ａ１と同様にして、実施例Ａ３の電子写真感光体を作製し、磨耗量評価、傷画像評価、１７階調画像評価、および電位変動量評価を行った。結果を表１に示す。
【０１２９】
（実施例Ａ４）
実施例Ａ１において、表面層用塗布液に用いた例示化合物（Ａ−１）で示される化合物を、例示化合物（Ａ−２５）に変更した以外は、実施例Ａ１と同様にして、実施例Ａ４の電子写真感光体を作製し、磨耗量評価、傷画像評価、１７階調画像評価、および電位変動量評価を行った。結果を表１に示す。
【０１３０】
（実施例Ａ５）
電荷輸送層の形成までは、実施例Ａ１と同様に行った。
【０１３１】
次に、樹脂（Ｐ−１）０．４部を、１，１，２，２，３，３，４−ヘプタフルオロシクロペンタン（商品名：ゼオローラＨ、日本ゼオン株式会社製）８部および１−プロパノール１０部の混合溶剤に溶解させた。その後、四フッ化エチレン樹脂粒子（商品名：ルブロンＬ−２、ダイキン工業株式会社製）６部を加えた液を、高圧分散機（商品名：マイクロフルイダイザーＭ−１１０ＥＨ、米国Ｍｉｃｒｏｆｌｕｉｄｉｃｓ社製）に入れた。そして、４０ＭＰａの圧力で６回通過させて、フッ素原子を含む樹脂粒子の分散液を得た。得られた分散液中のフッ素原子を含む樹脂粒子の平均粒径は、０．２０μｍであった。
【０１３２】
続いて、例示化合物（Ｃ−２）で示される電荷輸送性化合物９３．４部、例示化合物（Ａ−１）で示される化合物０．１０部、シロキサン変性アクリル樹脂（商品名：サイマックＵＳ−２７０、東亞合成株式会社製）０．１０部、１，１，２，２，３，３，４−ヘプタフルオロシクロペンタン５２部および１−プロパノール７０部を上記分散液に加えた。そして、ポリフロンフィルター（商品名：ＰＦ−０４０、アドバンテック東洋株式会社製）で濾過を行うことによって、表面層用塗布液を調製した。
この表面層用塗布液を上記電荷輸送層上に浸漬塗布して塗膜を形成し、実施例Ａ１と同様にして膜厚５μｍの表面層を形成した。
【０１３３】
このようにして、支持体上に下引き層、電荷発生層、電荷輸送層および表面層を有する実施例Ａ５の電子写真感光体を作製し、磨耗量評価、傷画像評価、１７階調画像評価、および電位変動量評価を行った。結果を表１に示す。
【０１３４】
（実施例Ａ６）
電荷輸送層の形成までは、実施例Ａ１と同様に行った。
【０１３５】
次に、樹脂（Ｐ−１）１．５部を、１，１，２，２，３，３，４−ヘプタフルオロシクロペンタン（商品名：ゼオローラＨ、日本ゼオン株式会社製）４２部および１−プロパノール４８部の混合溶剤に溶解させた。その後、四フッ化エチレン樹脂粒子（商品名：ルブロンＬ−２、ダイキン工業株式会社製）２８部を加えた液を、高圧分散機（商品名：マイクロフルイダイザーＭ−１１０ＥＨ、米国Ｍｉｃｒｏｆｌｕｉｄｉｃｓ社製）に入れた。そして、４０ＭＰａの圧力で６回通過させて、フッ素原子を含む樹脂粒子の分散液を得た。得られた分散液中のフッ素原子を含む樹脂粒子の平均粒径は、０．２０μｍであった。
【０１３６】
続いて、例示化合物（Ｃ−２）で示される電荷輸送性化合物７０．３部、例示化合物（Ａ−１）で示される化合物０．１０部、シロキサン変性アクリル樹脂（商品名：サイマックＵＳ−２７０、東亞合成株式会社製）０．１０部、１，１，２，２，３，３，４−ヘプタフルオロシクロペンタン１８部および１−プロパノール３２部を上記分散液に加えた。そして、ポリフロンフィルター（商品名：ＰＦ−０４０、アドバンテック東洋株式会社製）で濾過を行うことによって、表面層用塗布液を調製した。
この表面層用塗布液を上記電荷輸送層上に浸漬塗布して塗膜を形成し、実施例Ａ１と同様にして膜厚５μｍの表面層を形成した。
【０１３７】
このようにして、支持体上に下引き層、電荷発生層、電荷輸送層および表面層を有する実施例Ａ６の電子写真感光体を作製し、磨耗量評価、傷画像評価、１７階調画像評価、および電位変動量評価を行った。結果を表１に示す。
【０１３８】
（実施例Ａ７）
電荷輸送層の形成までは、実施例Ａ１と同様に行った。
【０１３９】
次に、樹脂（Ｐ−１）３．０部を、１，１，２，２，３，３，４−ヘプタフルオロシクロペンタン（商品名：ゼオローラＨ、日本ゼオン株式会社製）４２部および１−プロパノール４８部の混合溶剤に溶解させた。その後、四フッ化エチレン樹脂粒子（商品名：ルブロンＬ−２、ダイキン工業株式会社製）２８部を加えた液を、高圧分散機（商品名：マイクロフルイダイザーＭ−１１０ＥＨ、米国Ｍｉｃｒｏｆｌｕｉｄｉｃｓ社製）に入れた。そして、４０ＭＰａの圧力で６回通過させて、フッ素原子を含む樹脂粒子の分散液を得た。得られた分散液中のフッ素原子を含む樹脂粒子の平均粒径は、０．２０μｍであった。
【０１４０】
続いて、例示化合物（Ｃ−２）で示される電荷輸送性化合物６８．８部、例示化合物（Ａ−１）で示される化合物０．１０部、シロキサン変性アクリル樹脂（商品名：サイマックＵＳ−２７０、東亞合成株式会社製）０．１０部、１，１，２，２，３，３，４−ヘプタフルオロシクロペンタン１８部および１−プロパノール３２部を上記分散液に加えた。そして、ポリフロンフィルター（商品名：ＰＦ−０４０、アドバンテック東洋株式会社製）で濾過を行うことによって、表面層用塗布液を調製した。
この表面層用塗布液を上記電荷輸送層上に浸漬塗布して塗膜を形成し、実施例Ａ１と同様にして膜厚５μｍの表面層を形成した。
【０１４１】
このようにして、支持体上に下引き層、電荷発生層、電荷輸送層および表面層を有する実施例Ａ７の電子写真感光体を作製し、磨耗量評価、傷画像評価、１７階調画像評価、および電位変動量評価を行った。結果を表１に示す。
【０１４２】
（実施例Ａ８）
表面層の形成までは、実施例Ａ１と同様に行った。
【０１４３】
次に、電子写真感光体の表面を研磨粗面化した。
本実施例における研磨は、概ね図５に示す研磨装置を用い、以下の条件で行った。
研磨シートの送りスピード；４００ｍｍ／分
電子写真感光体の回転数；４５０ｒｐｍ
電子写真感光体のバックアップローラーへの押し込み；３．５ｍｍ
研磨シートと電子写真感光体の回転方向；ウィズ
バックアップローラー；外径１００ｍｍ、アスカーＣ硬度２５
研磨装置に装着する研磨シートは理研コランダム株式会社製の研磨シートＧＣ３０００（研磨シート表面粗さＲａ０．８３μｍ）を用いた。
上記条件にて表面研磨を１０秒間行い、研磨粗面化された表面を有する実施例Ａ８の電子写真感光体を作製し、磨耗量評価、傷画像評価、１７階調画像評価、および電位変動量評価を行った。結果を表１に示す。
【０１４４】
（実施例Ａ９）
表面層の形成までは、実施例Ａ１と同様に行った。
次に、電子写真感光体の表面を加工した。
概ね図４に示す構成の圧接形状転写加工装置に、モールドとして概ね図３に示す形状のモールド（本例においては、最大幅Ｘ：３０μｍ、最大長さＹ：７５μｍ、面積率６０％、高さＨ：１．６μｍの凸部）を設置し、作製した凹部形成前の電子写真感光体の周面に対して加工形成を行った。
以上のようにして、凹部が加工形成された表面を有する実施例Ａ９の電子写真感光体を作製し、磨耗量評価、傷画像評価、１７階調画像評価、および電位変動量評価を行った。結果を表１に示す。
【０１４５】
（実施例Ａ１０）
実施例Ａ１において、表面層用塗布液に用いた電荷輸送性化合物（例示化合物（Ｃ−２））の量を６８．９部に変更し、さらに、例示化合物（Ａ−１）の量を１．００部に変更した以外は、実施例Ａ１と同様にして、実施例Ａ１０の電子写真感光体を作製し、磨耗量評価、傷画像評価、１７階調画像評価、および電位変動量評価を行った。結果を表１に示す。
【０１４６】
（実施例Ａ１１）
電荷輸送層の形成までは、実施例Ａ１と同様に行った。
次に、実施例Ａ１と同様にしてフッ素原子を含む樹脂粒子の分散液を得た。
続いて、例示化合物（Ｃ−２）で示される電荷輸送性化合物５８．０部、トリメチロールプロパントリアクリレート（ＴＭＰＴＡ、東京化成工業株式会社製）１０．９部、例示化合物（Ａ−１）で示される化合物１．００部、シロキサン変性アクリル樹脂（商品名：サイマックＵＳ−２７０、東亞合成株式会社製）０．１０部、１，１，２，２，３，３，４−ヘプタフルオロシクロペンタン５２部および１−プロパノール７０部を上記分散液に加えた。そして、ポリフロンフィルター（商品名：ＰＦ−０４０、アドバンテック東洋株式会社製）で濾過を行うことによって、表面層用塗布液を調製した。
この表面層用塗布液を上記電荷輸送層上に浸漬塗布して塗膜を形成し、実施例Ａ１と同様にして膜厚５μｍの表面層を形成した。
このようにして、支持体上に下引き層、電荷発生層、電荷輸送層および表面層を有する実施例Ａ１１の電子写真感光体を作製し、磨耗量評価、傷画像評価、１７階調画像評価、および電位変動量評価を行った。結果を表１に示す。
【０１４７】
（実施例Ａ１２）
実施例Ａ１１において、表面層用塗布液に用いたトリメチロールプロパントリアクリレートの量を１．９部に変更し、さらに、例示化合物（Ａ−１）の量を１０．００部に変更した以外は、実施例Ａ１１と同様にして、実施例Ａ１２の電子写真感光体を作製し、磨耗量評価、傷画像評価、１７階調画像評価、および電位変動量評価を行った。結果を表１に示す。
【０１４８】
（実施例Ａ１３）
実施例Ａ１において、表面層用塗布液に用いた例示化合物（Ａ−１）で示される化合物を、例示化合物（Ａ−２）に変更した以外は、実施例Ａ１と同様にして、実施例Ａ１３の電子写真感光体を作製し、磨耗量評価、傷画像評価、１７階調画像評価、および電位変動量評価を行った。結果を表１に示す。
【０１４９】
（実施例Ａ１４）
実施例Ａ１において、表面層用塗布液に用いた例示化合物（Ａ−１）で示される化合物を、例示化合物（Ａ−１４）に変更した以外は、実施例Ａ１と同様にして、実施例Ａ１４の電子写真感光体を作製し、磨耗量評価、傷画像評価、１７階調画像評価、および電位変動量評価を行った。結果を表１に示す。
【０１５０】
（実施例Ａ１５）
実施例Ａ１において、表面層用塗布液に用いた電荷輸送性化合物（例示化合物（Ｃ−２））の量を５８．０部に変更し、さらに、例示化合物（Ａ−１）の量を１１．９０部に変更した以外は、実施例Ａ１と同様にして、実施例Ａ１５の電子写真感光体を作製し、磨耗量評価、傷画像評価、１７階調画像評価、および電位変動量評価を行った。結果を表１に示す。
【０１５１】
（実施例Ａ１６）
電荷輸送層の形成までは、実施例Ａ１と同様に行った。
【０１５２】
次に、実施例Ａ１と同様にしてフッ素原子を含む樹脂粒子の分散液を得た。
続いて、例示化合物（Ｃ−２）で示される電荷輸送性化合物６９．７部、例示化合物（Ａ−１）で示される化合物０．１０部、下記式（１４）で示される化合物０．１０部、シロキサン変性アクリル樹脂（商品名：サイマックＵＳ−２７０、東亞合成株式会社製）０．１０部、１，１，２，２，３，３，４−ヘプタフルオロシクロペンタン５２部および１−プロパノール７０部を上記分散液に加えた。そして、ポリフロンフィルター（商品名：ＰＦ−０４０、アドバンテック東洋株式会社製）で濾過を行うことによって、表面層用塗布液を調製した。
この表面層用塗布液を上記電荷輸送層上に浸漬塗布して塗膜を形成し、実施例Ａ１と同様にして膜厚５μｍの表面層を形成した。
【０１５３】
このようにして、支持体上に下引き層、電荷発生層、電荷輸送層および表面層を有する実施例Ａ１６の電子写真感光体を作製し、磨耗量評価、傷画像評価、１７階調画像評価、および電位変動量評価を行った。結果を表１に示す。
【化３１】
2020046575.tif 000032
【０１５４】
（実施例Ａ１７）
実施例Ａ１において、表面層用塗布液に用いた電荷輸送性化合物（例示化合物（Ｃ−２））の量を６８．９部に変更し、さらに、シロキサン変性アクリル樹脂の量を１．００部に変更した以外は、実施例Ａ１と同様にして、実施例Ａ１７の電子写真感光体を作製し、磨耗量評価、傷画像評価、１７階調画像評価、および電位変動量評価を行った。結果を表１に示す。
【０１５５】
（実施例Ａ１８）
実施例Ａ１７において、表面層用塗布液に用いたシロキサン変性アクリル樹脂をシロキサン変性アクリル樹脂（商品名：ＢＹＫ−３５５０、ビックケミー・ジャパン株式会社製）に変更した以外は、実施例Ａ１７と同様にして、実施例Ａ１８の電子写真感光体を作製し、磨耗量評価、傷画像評価、１７階調画像評価、および電位変動量評価を行った。結果を表１に示す。
【０１５６】
（実施例Ｂ１）
実施例Ａ１において、表面層用塗布液に用いた電荷輸送性化合物（例示化合物（Ｃ−２））の量を６９．９部に変更し、さらに、シロキサン変性アクリル樹脂を用いなかった以外は、実施例Ａ１と同様にして、実施例Ｂ１の電子写真感光体を作製し、磨耗量評価、傷画像評価、１７階調画像評価、および電位変動量評価を行った。結果を表１に示す。
【０１５７】
（実施例Ｂ２）
実施例Ａ２において、表面層用塗布液に用いた電荷輸送性化合物（例示化合物（Ｃ−４））の量を６９．９部に変更し、さらに、シロキサン変性アクリル樹脂を用いなかった以外は、実施例Ａ２と同様にして、実施例Ｂ２の電子写真感光体を作製し、磨耗量評価、傷画像評価、１７階調画像評価、および電位変動量評価を行った。結果を表１に示す。
【０１５８】
（実施例Ｂ３）
実施例Ａ３において、表面層用塗布液に用いた電荷輸送性化合物（例示化合物（Ｃ−１７））の量を６９．９部に変更し、さらに、シロキサン変性アクリル樹脂を用いなかった以外は、実施例Ａ３と同様にして、実施例Ｂ３の電子写真感光体を作製し、磨耗量評価、傷画像評価、１７階調画像評価、および電位変動量評価を行った。結果を表１に示す。
【０１５９】
（実施例Ｂ４）
実施例Ａ４において、表面層用塗布液に用いた電荷輸送性化合物（例示化合物（Ｃ−２））の量を６９．９部に変更し、さらに、シロキサン変性アクリル樹脂を用いなかった以外は、実施例Ａ４と同様にして、実施例Ｂ４の電子写真感光体を作製し、磨耗量評価、傷画像評価、１７階調画像評価、および電位変動量評価を行った。結果を表１に示す。
【０１６０】
（実施例Ｂ５）
実施例Ａ５において、表面層用塗布液に用いた電荷輸送性化合物（例示化合物（Ｃ−２））の量を９３．５部に変更し、さらに、シロキサン変性アクリル樹脂を用いなかった以外は、実施例Ａ５と同様にして、実施例Ｂ５の電子写真感光体を作製し、磨耗量評価、傷画像評価、１７階調画像評価、および電位変動量評価を行った。結果を表１に示す。
【０１６１】
（実施例Ｂ６）
実施例Ａ６において、表面層用塗布液に用いた電荷輸送性化合物（例示化合物（Ｃ−２））の量を７０．４部に変更し、さらに、シロキサン変性アクリル樹脂を用いなかった以外は、実施例Ａ６と同様にして、実施例Ｂ６の電子写真感光体を作製し、磨耗量評価、傷画像評価、１７階調画像評価、および電位変動量評価を行った。結果を表１に示す。
【０１６２】
（実施例Ｂ７）
実施例Ａ７において、表面層用塗布液に用いた電荷輸送性化合物（例示化合物（Ｃ−２））の量を６８．９部に変更し、さらに、シロキサン変性アクリル樹脂を用いなかった以外は、実施例Ａ７と同様にして、実施例Ｂ７の電子写真感光体を作製し、磨耗量評価、傷画像評価、１７階調画像評価、および電位変動量評価を行った。結果を表１に示す。
【０１６３】
（実施例Ｂ８）
実施例Ａ８において、表面層用塗布液に用いた電荷輸送性化合物（例示化合物（Ｃ−２））の量を６９．９部に変更し、さらに、シロキサン変性アクリル樹脂を用いなかった以外は、実施例Ａ８と同様にして、実施例Ｂ８の電子写真感光体を作製し、磨耗量評価、傷画像評価、１７階調画像評価、および電位変動量評価を行った。結果を表１に示す。
【０１６４】
（実施例Ｂ９）
実施例Ａ９において、表面層用塗布液に用いた電荷輸送性化合物（例示化合物（Ｃ−２））の量を６９．９部に変更し、さらに、シロキサン変性アクリル樹脂を用いなかった以外は、実施例Ａ９と同様にして、実施例Ｂ９の電子写真感光体を作製し、磨耗量評価、傷画像評価、１７階調画像評価、および電位変動量評価を行った。結果を表１に示す。
【０１６５】
（実施例Ｂ１０）
実施例Ａ１０において、表面層用塗布液に用いた電荷輸送性化合物（例示化合物（Ｃ−２））の量を６９．０部に変更し、さらに、シロキサン変性アクリル樹脂を用いなかった以外は、実施例Ａ１０と同様にして、実施例Ｂ１０の電子写真感光体を作製し、磨耗量評価、傷画像評価、１７階調画像評価、および電位変動量評価を行った。結果を表１に示す。
【０１６６】
（実施例Ｂ１１）
実施例Ａ１１において、表面層用塗布液に用いたトリメチロールプロパントリアクリレートの量を１１．０部に変更し、さらに、シロキサン変性アクリル樹脂を用いなかった以外は、実施例Ａ１１と同様にして、実施例Ｂ１１の電子写真感光体を作製し、磨耗量評価、傷画像評価、１７階調画像評価、および電位変動量評価を行った。結果を表１に示す。
【０１６７】
（実施例Ｂ１２）
実施例Ａ１２において、表面層用塗布液に用いたトリメチロールプロパントリアクリレートの量を２．０部に変更し、さらに、シロキサン変性アクリル樹脂を用いなかった以外は、実施例Ａ１２と同様にして、実施例Ｂ１２の電子写真感光体を作製し、磨耗量評価、傷画像評価、１７階調画像評価、および電位変動量評価を行った。結果を表１に示す。
【０１６８】
（実施例Ｂ１３）
実施例Ａ１３において、表面層用塗布液に用いた電荷輸送性化合物（例示化合物（Ｃ−２））の量を６９．９部に変更し、さらに、シロキサン変性アクリル樹脂を用いなかった以外は、実施例Ａ１３と同様にして、実施例Ｂ１３の電子写真感光体を作製し、磨耗量評価、傷画像評価、１７階調画像評価、および電位変動量評価を行った。結果を表１に示す。
【０１６９】
（実施例Ｂ１４）
実施例Ａ１４において、表面層用塗布液に用いた電荷輸送性化合物（例示化合物（Ｃ−２））の量を６９．９部に変更し、さらに、シロキサン変性アクリル樹脂を用いなかった以外は、実施例Ａ１４と同様にして、実施例Ｂ１４の電子写真感光体を作製し、磨耗量評価、傷画像評価、１７階調画像評価、および電位変動量評価を行った。結果を表１に示す。
【０１７０】
（実施例Ｂ１５）
実施例Ａ１５において、表面層用塗布液に用いた例示化合物（Ａ−１）の量を１２．００部に変更し、さらに、シロキサン変性アクリル樹脂を用いなかった以外は、実施例Ａ１５と同様にして、実施例Ｂ１５の電子写真感光体を作製し、磨耗量評価、傷画像評価、１７階調画像評価、および電位変動量評価を行った。結果を表１に示す。
【０１７１】
（実施例Ｂ１６）
実施例Ａ１６において、表面層用塗布液に用いた電荷輸送性化合物（例示化合物（Ｃ−２））の量を６９．８部に変更し、さらに、シロキサン変性アクリル樹脂を用いなかった以外は、実施例Ａ１６と同様にして、実施例Ｂ１６の電子写真感光体を作製し、磨耗量評価、傷画像評価、１７階調画像評価、および電位変動量評価を行った。結果を表１に示す。
【０１７２】
【表１】
2020046575.tif 000033
【０１７３】
（実施例Ｃ１）
電荷輸送層の形成までは、実施例Ａ１と同様に行った。
【０１７４】
次に、実施例Ａ１と同様にしてフッ素原子を含む樹脂粒子の分散液を得た。
続いて、例示化合物（Ｃ−２）で示される電荷輸送性化合物５７．８部、トリメチロールプロパントリアクリレート１２．０部、例示化合物（Ａ−１）で示される化合物０．１０部、シロキサン変性アクリル樹脂（商品名：サイマックＵＳ−２７０、東亞合成株式会社製）０．１０部、１，１，２，２，３，３，４−ヘプタフルオロシクロペンタン５２部および１−プロパノール７０部を上記分散液に加えた。そして、ポリフロンフィルター（商品名：ＰＦ−０４０、アドバンテック東洋株式会社製）で濾過を行うことによって、表面層用塗布液を調製した。
この表面層用塗布液を上記電荷輸送層上に浸漬塗布して塗膜を形成し、実施例Ａ１と同様にして膜厚５μｍの表面層を形成した。
【０１７５】
このようにして、支持体上に下引き層、電荷発生層、電荷輸送層および表面層を有する実施例Ｃ１の電子写真感光体を作製し、磨耗量評価、傷画像評価、１７階調画像評価、および電位変動量評価を行った。結果を表２に示す。
【０１７６】
（実施例Ｃ２）
実施例Ｃ１において、表面層用塗布液に用いた電荷輸送性化合物を、例示化合物（Ｃ−４）に変更した以外は、実施例Ｃ１と同様にして、実施例Ｃ２の電子写真感光体を作製し、磨耗量評価、傷画像評価、１７階調画像評価、および電位変動量評価を行った。結果を表２に示す。
【０１７７】
（実施例Ｃ３）
実施例Ｃ１において、表面層用塗布液に用いた電荷輸送性化合物を、例示化合物（Ｃ−１７）に変更した以外は、実施例Ｃ１と同様にして、実施例Ｃ３の電子写真感光体を作製し、磨耗量評価、傷画像評価、１７階調画像評価、および電位変動量評価を行った。結果を表２に示す。
【０１７８】
（実施例Ｃ４）
実施例Ｃ１において、表面層用塗布液に用いた例示化合物（Ａ−１）で示される化合物を、例示化合物（Ａ−２５）に変更した以外は、実施例Ｃ１と同様にして、実施例Ｃ４の電子写真感光体を作製し、磨耗量評価、傷画像評価、１７階調画像評価、および電位変動量評価を行った。結果を表２に示す。
【０１７９】
（実施例Ｃ５）
電荷輸送層の形成までは、実施例Ａ１と同様に行った。
【０１８０】
次に、樹脂（Ｐ−１）０．４部を、１，１，２，２，３，３，４−ヘプタフルオロシクロペンタン（商品名：ゼオローラＨ、日本ゼオン株式会社製）８部および１−プロパノール１０部の混合溶剤に溶解させた。その後、四フッ化エチレン樹脂粒子（商品名：ルブロンＬ−２、ダイキン工業株式会社製）６部を加えた液を、高圧分散機（商品名：マイクロフルイダイザーＭ−１１０ＥＨ、米国Ｍｉｃｒｏｆｌｕｉｄｉｃｓ社製）に入れた。そして、４０ＭＰａの圧力で６回通過させて、フッ素原子を含む樹脂粒子の分散液を得た。得られた分散液中のフッ素原子を含む樹脂粒子の平均粒径は、０．２０μｍであった。
【０１８１】
続いて、例示化合物（Ｃ−２）で示される電荷輸送性化合物５７．８部、トリメチロールプロパントリアクリレート３５．６部、例示化合物（Ａ−１）で示される化合物０．１０部、シロキサン変性アクリル樹脂（商品名：サイマックＵＳ−２７０、東亞合成株式会社製）０．１０部、１，１，２，２，３，３，４−ヘプタフルオロシクロペンタン５２部および１−プロパノール７０部を上記分散液に加えた。そして、ポリフロンフィルター（商品名：ＰＦ−０４０、アドバンテック東洋株式会社製）で濾過を行うことによって、表面層用塗布液を調製した。
この表面層用塗布液を上記電荷輸送層上に浸漬塗布して塗膜を形成し、実施例Ａ１と同様にして膜厚５μｍの表面層を形成した。
【０１８２】
このようにして、支持体上に下引き層、電荷発生層、電荷輸送層および表面層を有する実施例Ｃ５の電子写真感光体を作製し、磨耗量評価、傷画像評価、１７階調画像評価、および電位変動量評価を行った。結果を表２に示す。
【０１８３】
（実施例Ｃ６）
電荷輸送層の形成までは、実施例Ａ１と同様に行った。
【０１８４】
次に、樹脂（Ｐ−１）０．４部を、１，１，２，２，３，３，４−ヘプタフルオロシクロペンタン（商品名：ゼオローラＨ、日本ゼオン株式会社製）８部および１−プロパノール１０部の混合溶剤に溶解させた。その後、四フッ化エチレン樹脂粒子（商品名：ルブロンＬ−２、ダイキン工業株式会社製）６部を加えた液を、高圧分散機（商品名：マイクロフルイダイザーＭ−１１０ＥＨ、米国Ｍｉｃｒｏｆｌｕｉｄｉｃｓ社製）に入れた。そして、４０ＭＰａの圧力で６回通過させて、フッ素原子を含む樹脂粒子の分散液を得た。得られた分散液中のフッ素原子を含む樹脂粒子の平均粒径は、０．２０μｍであった。
【０１８５】
続いて、例示化合物（Ｃ−２）で示される電荷輸送性化合物５７．８部、トリメチロールプロパントリアクリレート１２．５部、例示化合物（Ａ−１）で示される化合物０．１０部、シロキサン変性アクリル樹脂（商品名：サイマックＵＳ−２７０、東亞合成株式会社製）０．１０部、１，１，２，２，３，３，４−ヘプタフルオロシクロペンタン５２部および１−プロパノール７０部を上記分散液に加えた。そして、ポリフロンフィルター（商品名：ＰＦ−０４０、アドバンテック東洋株式会社製）で濾過を行うことによって、表面層用塗布液を調製した。
この表面層用塗布液を上記電荷輸送層上に浸漬塗布して塗膜を形成し、実施例Ａ１と同様にして膜厚５μｍの表面層を形成した。
【０１８６】
このようにして、支持体上に下引き層、電荷発生層、電荷輸送層および表面層を有する実施例Ｃ６の電子写真感光体を作製し、磨耗量評価、傷画像評価、１７階調画像評価、および電位変動量評価を行った。結果を表２に示す。
【０１８７】
（実施例Ｃ７）
電荷輸送層の形成までは、実施例Ａ１と同様に行った。
【０１８８】
次に、樹脂（Ｐ−１）３．０部を、１，１，２，２，３，３，４−ヘプタフルオロシクロペンタン（商品名：ゼオローラＨ、日本ゼオン株式会社製）４２部および１−プロパノール４８部の混合溶剤に溶解させた。その後、四フッ化エチレン樹脂粒子（商品名：ルブロンＬ−２、ダイキン工業株式会社製）２８部を加えた液を、高圧分散機（商品名：マイクロフルイダイザーＭ−１１０ＥＨ、米国Ｍｉｃｒｏｆｌｕｉｄｉｃｓ社製）に入れた。そして、４０ＭＰａの圧力で６回通過させて、フッ素原子を含む樹脂粒子の分散液を得た。得られた分散液中のフッ素原子を含む樹脂粒子の平均粒径は、０．２０μｍであった。
【０１８９】
続いて、例示化合物（Ｃ−２）で示される電荷輸送性化合物５７．８部、トリメチロールプロパントリアクリレート１１．０部、例示化合物（Ａ−１）で示される化合物０．１０部、シロキサン変性アクリル樹脂（商品名：サイマックＵＳ−２７０、東亞合成株式会社製）０．１０部、１，１，２，２，３，３，４−ヘプタフルオロシクロペンタン１８部および１−プロパノール３２部を上記分散液に加えた。そして、ポリフロンフィルター（商品名：ＰＦ−０４０、アドバンテック東洋株式会社製）で濾過を行うことによって、表面層用塗布液を調製した。
この表面層用塗布液を上記電荷輸送層上に浸漬塗布して塗膜を形成し、実施例Ａ１と同様にして膜厚５μｍの表面層を形成した。
【０１９０】
このようにして、支持体上に下引き層、電荷発生層、電荷輸送層および表面層を有する実施例Ｃ７の電子写真感光体を作製し、磨耗量評価、傷画像評価、１７階調画像評価、および電位変動量評価を行った。結果を表２に示す。
【０１９１】
（実施例Ｃ８）
表面層の形成までは、実施例Ｃ１と同様に行った。
【０１９２】
次に、電子写真感光体の表面を研磨粗面化した。研磨は図１の研磨装置を用い、以下の条件で行った。
研磨シートの送りスピード；４００ｍｍ／分
電子写真感光体の回転数；４５０ｒｐｍ
電子写真感光体のバックアップローラーへの押し込み；３．５ｍｍ
研磨シートと電子写真感光体の回転方向；ウィズ
バックアップローラー；外径１００ｍｍ、アスカーＣ硬度２５
研磨装置に装着する研磨シートは理研コランダム株式会社製の研磨シートＧＣ３０００（研磨シート表面粗さＲａ０．８３μｍ）を用いた。
【０１９３】
上記条件にて表面研磨を１０秒間行い、研磨粗面化された表面を有する実施例Ｃ８の電子写真感光体を作製し、磨耗量評価、傷画像評価、１７階調画像評価、および電位変動量評価を行った。結果を表２に示す。
【０１９４】
（実施例Ｃ９）
表面層の形成までは、実施例Ｃ１と同様に行った。
【０１９５】
次に、電子写真感光体の表面を加工した。概ね図２に示す構成の圧接形状転写加工装置に、モールドとして概ね図３に示す形状のモールド（本例においては、最大幅（モールド上の凸部を上から見たときの軸方向の最大幅のこと。以下同じ。）Ｘ´：３０μｍ、最大長さ（モールド上の凸部を上から見たときの周方向の最大長さのこと。以下同じ。）Ｙ：７５μｍ、面積率６０％、高さＨ：１．６μｍの凸部）を設置し、作製した凹部形成前の電子写真感光体の周面に対して加工形成を行った。
【０１９６】
以上のようにして、凹部が加工形成された表面を有する実施例Ｃ９の電子写真感光体を作製し、磨耗量評価、傷画像評価、１７階調画像評価、および電位変動量評価を行った。結果を表２に示す。
【０１９７】
（実施例Ｃ１０）
実施例Ｃ１において、表面層用塗布液に用いたトリメチロールプロパントリアクリレートの量を１１．１部に変更し、さらに、例示化合物（Ａ−１）の量を１．００部に変更した以外は、実施例Ｃ１と同様にして、実施例Ｃ１０の電子写真感光体を作製し、磨耗量評価、傷画像評価、１７階調画像評価、および電位変動量評価を行った。結果を表２に示す。
【０１９８】
（実施例Ｃ１１）
実施例Ｃ１において、表面層用塗布液に用いたトリメチロールプロパントリアクリレートの量を２．１部に変更し、さらに、例示化合物（Ａ−１）の量を１０．００部に変更した以外は、実施例Ｃ１と同様にして、実施例Ｃ１１の電子写真感光体を作製し、磨耗量評価、傷画像評価、１７階調画像評価、および電位変動量評価を行った。結果を表２に示す。
【０１９９】
（実施例Ｃ１２）
実施例Ｃ１において、表面層用塗布液に用いた例示化合物（Ａ−１）で示される化合物を、例示化合物（Ａ−２）に変更した以外は、実施例Ｃ１と同様にして、実施例Ｃ１２の電子写真感光体を作製し、磨耗量評価、傷画像評価、１７階調画像評価、および電位変動量評価を行った。結果を表２に示す。
【０２００】
（実施例Ｃ１３）
実施例Ｃ１において、表面層用塗布液に用いた例示化合物（Ａ−１）で示される化合物を、例示化合物（Ａ−１４）に変更した以外は、実施例Ｃ１と同様にして、実施例Ｃ１３の電子写真感光体を作製し、磨耗量評価、傷画像評価、１７階調画像評価、および電位変動量評価を行った。結果を表２に示す。
【０２０１】
（実施例Ｃ１４）
実施例Ｃ１において、表面層用塗布液に用いたトリメチロールプロパントリアクリレートの量を０．２部に変更し、さらに、例示化合物（Ａ−１）の量を１１．９０部に変更した以外は、実施例Ｃ１と同様にして、実施例Ｃ１４の電子写真感光体を作製し、磨耗量評価、傷画像評価、１７階調画像評価、および電位変動量評価を行った。結果を表２に示す。
【０２０２】
（実施例Ｃ１５）
電荷輸送層の形成までは、実施例Ａ１と同様に行った。
【０２０３】
次に、実施例Ａ１と同様にしてフッ素原子を含む樹脂粒子の分散液を得た。
続いて、例示化合物（Ｃ−２）で示される電荷輸送性化合物５７．８部、トリメチロールプロパントリアクリレート１１．９部、例示化合物（Ａ−１）で示される化合物０．１０部、式（１３）で示される化合物０．１０部、シロキサン変性アクリル樹脂（商品名：サイマックＵＳ−２７０、東亞合成株式会社製）０．１０部、１，１，２，２，３，３，４−ヘプタフルオロシクロペンタン５２部および１−プロパノール７０部を上記分散液に加えた。そして、ポリフロンフィルター（商品名：ＰＦ−０４０、アドバンテック東洋株式会社製）で濾過を行うことによって、表面層用塗布液を調製した。
この表面層用塗布液を上記電荷輸送層上に浸漬塗布して塗膜を形成し、実施例Ａ１と同様にして膜厚５μｍの表面層を形成した。
【０２０４】
このようにして、支持体上に下引き層、電荷発生層、電荷輸送層および表面層を有する実施例Ｃ１５の電子写真感光体を作製し、磨耗量評価、傷画像評価、１７階調画像評価、および電位変動量評価を行った。結果を表２に示す。
【０２０５】
（実施例Ｃ１６）
実施例Ｃ１において、表面層用塗布液に用いたトリメチロールプロパントリアクリレートの量を１１．１部に変更し、さらに、シロキサン変性アクリル樹脂の量を１．００部に変更した以外は、実施例Ｃ１と同様にして、実施例Ｃ１６の電子写真感光体を作製し、磨耗量評価、傷画像評価、１７階調画像評価、および電位変動量評価を行った。結果を表２に示す。
【０２０６】
（実施例Ｃ１７）
実施例Ｃ１６において、表面層用塗布液に用いたシロキサン変性アクリル樹脂をシロキサン変性アクリル樹脂（商品名：ＢＹＫ−３５５０、ビックケミー・ジャパン株式会社製）に変更した以外は、実施例Ｃ１６と同様にして、実施例Ｃ１７の電子写真感光体を作製し、磨耗量評価、傷画像評価、１７階調画像評価、および電位変動量評価を行った。結果を表２に示す。
【０２０７】
（実施例Ｄ１）
実施例Ｃ１において、表面層用塗布液に用いた電荷輸送性化合物（例示化合物（Ｃ−２））の量を５７．９部に変更し、さらに、シロキサン変性アクリル樹脂を用いなかった以外は、実施例Ｃ１と同様にして、実施例Ｄ１の電子写真感光体を作製し、磨耗量評価、傷画像評価、１７階調画像評価、および電位変動量評価を行った。結果を表２に示す。
【０２０８】
（実施例Ｄ２）
実施例Ｃ２において、表面層用塗布液に用いた電荷輸送性化合物（例示化合物（Ｃ−４））の量を５７．９部に変更し、さらに、シロキサン変性アクリル樹脂を用いなかった以外は、実施例Ｃ２と同様にして、実施例Ｄ２の電子写真感光体を作製し、磨耗量評価、傷画像評価、１７階調画像評価、および電位変動量評価を行った。結果を表２に示す。
【０２０９】
（実施例Ｄ３）
実施例Ｃ３において、表面層用塗布液に用いた電荷輸送性化合物（例示化合物（Ｃ−１７））の量を５７．９部に変更し、さらに、シロキサン変性アクリル樹脂を用いなかった以外は、実施例Ｃ３と同様にして、実施例Ｄ３の電子写真感光体を作製し、磨耗量評価、傷画像評価、１７階調画像評価、および電位変動量評価を行った。結果を表２に示す。
【０２１０】
（実施例Ｄ４）
実施例Ｃ４において、表面層用塗布液に用いた電荷輸送性化合物（例示化合物（Ｃ−２））の量を５７．９部に変更し、さらに、シロキサン変性アクリル樹脂を用いなかった以外は、実施例Ｃ４と同様にして、実施例Ｄ４の電子写真感光体を作製し、磨耗量評価、傷画像評価、１７階調画像評価、および電位変動量評価を行った。結果を表２に示す。
【０２１１】
（実施例Ｄ５）
実施例Ｃ５において、表面層用塗布液に用いた電荷輸送性化合物（例示化合物（Ｃ−２））の量を５７．９部に変更し、さらに、シロキサン変性アクリル樹脂を用いなかった以外は、実施例Ｃ５と同様にして、実施例Ｄ５の電子写真感光体を作製し、磨耗量評価、傷画像評価、１７階調画像評価、および電位変動量評価を行った。結果を表２に示す。
【０２１２】
（実施例Ｄ６）
実施例Ｃ６において、表面層用塗布液に用いた電荷輸送性化合物（例示化合物（Ｃ−２））の量を５７．９部に変更し、さらに、シロキサン変性アクリル樹脂を用いなかった以外は、実施例Ｃ６と同様にして、実施例Ｄ６の電子写真感光体を作製し、磨耗量評価、傷画像評価、１７階調画像評価、および電位変動量評価を行った。結果を表２に示す。
【０２１３】
（実施例Ｄ７）
実施例Ｃ７において、表面層用塗布液に用いた電荷輸送性化合物（例示化合物（Ｃ−２））の量を５７．９部に変更し、さらに、シロキサン変性アクリル樹脂を用いなかった以外は、実施例Ｃ７と同様にして、実施例Ｄ７の電子写真感光体を作製し、磨耗量評価、傷画像評価、１７階調画像評価、および電位変動量評価を行った。結果を表２に示す。
【０２１４】
（実施例Ｄ８）
実施例Ｃ８において、表面層用塗布液に用いた電荷輸送性化合物（例示化合物（Ｃ−２））の量を５７．９部に変更し、さらに、シロキサン変性アクリル樹脂を用いなかった以外は、実施例Ｃ８と同様にして、実施例Ｄ８の電子写真感光体を作製し、磨耗量評価、傷画像評価、１７階調画像評価、および電位変動量評価を行った。結果を表２に示す。
【０２１５】
（実施例Ｄ９）
実施例Ｃ９において、表面層用塗布液に用いた電荷輸送性化合物（例示化合物（Ｃ−２））の量を５７．９部に変更し、さらに、シロキサン変性アクリル樹脂を用いなかった以外は、実施例Ｃ９と同様にして、実施例Ｄ９の電子写真感光体を作製し、磨耗量評価、傷画像評価、１７階調画像評価、および電位変動量評価を行った。結果を表２に示す。
【０２１６】
（実施例Ｄ１０）
実施例Ｃ１０において、表面層用塗布液に用いた電荷輸送性化合物（例示化合物（Ｃ−２））の量を５７．９部に変更し、さらに、シロキサン変性アクリル樹脂を用いなかった以外は、実施例Ｃ１０と同様にして、実施例Ｄ１０の電子写真感光体を作製し、磨耗量評価、傷画像評価、１７階調画像評価、および電位変動量評価を行った。結果を表２に示す。
【０２１７】
（実施例Ｄ１１）
実施例Ｃ１１において、表面層用塗布液に用いた電荷輸送性化合物（例示化合物（Ｃ−２））の量を５７．９部に変更し、さらに、シロキサン変性アクリル樹脂を用いなかった以外は、実施例Ｃ１１と同様にして、実施例Ｄ１１の電子写真感光体を作製し、磨耗量評価、傷画像評価、１７階調画像評価、および電位変動量評価を行った。結果を表２に示す。
【０２１８】
（実施例Ｄ１２）
実施例Ｃ１２において、表面層用塗布液に用いた電荷輸送性化合物（例示化合物（Ｃ−２））の量を５７．９部に変更し、さらに、シロキサン変性アクリル樹脂を用いなかった以外は、実施例Ｃ１２と同様にして、実施例Ｄ１２の電子写真感光体を作製し、磨耗量評価、傷画像評価、１７階調画像評価、および電位変動量評価を行った。結果を表２に示す。
【０２１９】
（実施例Ｄ１３）
実施例Ｃ１３において、表面層用塗布液に用いた電荷輸送性化合物（例示化合物（Ｃ−２））の量を５７．９部に変更し、さらに、シロキサン変性アクリル樹脂を用いなかった以外は、実施例Ｃ１３と同様にして、実施例Ｄ１３の電子写真感光体を作製し、磨耗量評価、傷画像評価、１７階調画像評価、および電位変動量評価を行った。結果を表２に示す。
【０２２０】
（実施例Ｄ１４）
実施例Ｃ１４において、表面層用塗布液に用いた電荷輸送性化合物（例示化合物（Ｃ−２））の量を５７．９部に変更し、さらに、シロキサン変性アクリル樹脂を用いなかった以外は、実施例Ｃ１４と同様にして、実施例Ｄ１４の電子写真感光体を作製し、磨耗量評価、傷画像評価、１７階調画像評価、および電位変動量評価を行った。結果を表２に示す。
【０２２１】
（実施例Ｄ１５）
実施例Ｃ１５において、表面層用塗布液に用いた電荷輸送性化合物（例示化合物（Ｃ−２））の量を５７．９部に変更し、さらに、シロキサン変性アクリル樹脂を用いなかった以外は、実施例Ｃ１５と同様にして、実施例Ｄ１５の電子写真感光体を作製し、磨耗量評価、傷画像評価、１７階調画像評価、および電位変動量評価を行った。結果を表２に示す。
【０２２２】
（比較例Ｅ１）
実施例Ｄ１において、表面層用塗布液に用いたトリメチロールプロパントリアクリレートの量を１２．０５部に変更し、さらに、例示化合物（Ａ−１）の量を０．０５部に変更した以外は、実施例Ｄ１と同様にして、比較例Ｅ１の電子写真感光体を作製し、磨耗量評価、傷画像評価、１７階調画像評価、および電位変動量評価を行った。結果を表２に示す。
【０２２３】
（比較例Ｅ２）
実施例Ｄ１において、表面層用塗布液に用いた例示化合物（Ａ−１）を下記式（１５）で示される化合物に変更した以外は、実施例Ｄ１と同様にして、比較例Ｅ２の電子写真感光体を作製し、磨耗量評価、傷画像評価、１７階調画像評価、および電位変動量評価を行った。結果を表２に示す。
【化３２】
2020046575.tif 000034
【０２２４】
（比較例Ｅ３）
電荷輸送層の形成までは、実施例Ａ１と同様に行った。
【０２２５】
次に、樹脂（Ｐ−２）２．０部を、１，１，２，２，３，３，４−ヘプタフルオロシクロペンタン８部および１−プロパノール１０部の混合溶剤に溶解させた。その後、四フッ化エチレン樹脂粒子（商品名：ルブロンＬ−２、ダイキン工業株式会社製）２８部を加えた液を、高圧分散機（商品名：マイクロフルイダイザーＭ−１１０ＥＨ、米国Ｍｉｃｒｏｆｌｕｉｄｉｃｓ社製）に入れた。そして、４０ＭＰａの圧力で６回通過させて、フッ素原子を含む樹脂粒子の分散液を得た。得られた分散液中のフッ素原子を含む樹脂粒子の平均粒径は、０．４５μｍであった。
【０２２６】
続いて、例示化合物（Ｃ−２）で示される電荷輸送性化合物５７．９部、トリメチロールプロパントリアクリレート１２．０部、例示化合物（Ａ−１）で示される化合物０．１０部、１，１，２，２，３，３，４−ヘプタフルオロシクロペンタン５２部および１−プロパノール７０部を上記分散液に加えた。そして、ポリフロンフィルター（商品名：ＰＦ−０４０、アドバンテック東洋株式会社製）で濾過を行うことによって、表面層用塗布液を調製した。
この表面層用塗布液を上記電荷輸送層上に浸漬塗布して塗膜を形成し、実施例Ａ１と同様にして膜厚５μｍの表面層を形成した。
【０２２７】
このようにして、支持体上に下引き層、電荷発生層、電荷輸送層および表面層を有する比較例Ｅ３の電子写真感光体を作製し、磨耗量評価、傷画像評価、１７階調画像評価、および電位変動量評価を行った。結果を表２に示す。
【０２２８】
【表２】
2020046575.tif 000035
【符号の説明】
【０２２９】
１０１…支持体
１０２…導電層
１０３…下引き層
１０４…感光層
１０４１…電荷発生層
１０４２…電荷輸送層
１０５…表面層
２００…電子写真装置
２０１…電子写真感光体
２０２…軸
２０３…帯電手段
２０４…露光光
２０５…現像手段
２０６…転写手段
２０７…転写材
２０８…定着手段
２０９…クリーニング手段
２１０…前露光光
２１１…プロセスカートリッジ
２１２…案内手段
４００…圧接形状転写加工装置
４０１ 電子写真感光体
４０２ モールド
４０３ 加圧部材
４０４ 支持部材
５００…研磨装置
５０１…研磨シート
５０２ａ〜５０２ｄ…ガイドローラー
５０３…バックアップローラー
５０４…被処理体
５０５…巻き取り手段
５０６…中空の軸
【図１】
2020046575.tif 000044
【図２】
2020046575.tif 000045
【図３】
2020046575.tif 000046
【図４】
2020046575.tif 000047
【図５】
2020046575.tif 000048